(57)【要約】  薄肉成型可能な低抵抗を示す高分子抵抗体を提供して、柔軟性と器具に装着した際の面状発熱体の使用感と信頼性を向上させるとともに、低コスト化を図った高分子発熱体を提供することを目的とする。  電気絶縁性基材２と、電気絶縁性基材２上に配設された複数本の金属細線で構成される少なくとも一対の電極３，３’と、これら一対の電極３，３’とは直接接触しないＰＴＣ特性を有する高分子抵抗体４と、電極３，３’と高分子抵抗体４との双方に接触する導電層５，５’とを具備し、導電層５，５’が少なくとも樹脂成分と導電体成分と添加剤成分とを含むものである。
2009104361.tif 000002
【特許請求の範囲】
【請求項１】
電気絶縁性基材と、前記電気絶縁性基材上に配設された複数本の金属細線で構成される少なくとも一対の電極と、前記一対の電極とは直接接触しないＰＴＣ特性を有する高分子抵抗体と、前記電極と前記高分子抵抗体との双方に接触する導電層とを具備し、前記導電層が少なくとも樹脂成分と導電体成分と添加剤成分とを含む高分子発熱体。
【請求項２】
前記導電層の樹脂成分が、金属親和性を示す官能基を有する請求項１記載の高分子発熱体。
【請求項３】
電気絶縁性基材と、前記電気絶縁性基材上に配設された複数本の金属細線で構成される少なくとも一対の電極と、前記一対の電極とは直接接触しないＰＴＣ特性を有する高分子抵抗体と、前記電極と前記高分子抵抗体との双方に接触する導電層とを具備し、前記導電層が少なくとも架橋性樹脂成分と導電体成分とを含む高分子発熱体。
【請求項４】
前記導電層が、架橋性樹脂成分と導電体成分と溶融張力向上剤成分とを含有する請求項３記載の高分子発熱体。
【請求項５】
前記導電層の架橋性樹脂成分が、反応性添加剤により架橋されている請求項３または４記載の高分子発熱体。
【請求項６】
前記導電層の導電体成分の重量比率が、導電層重量に対して５０重量％以上８０重量％以下含まれる請求項１または３記載の高分子発熱体。
【請求項７】
前記導電層の導電体成分が、カーボンブラック、グラファイト、カーボンナノチューブ、カーボン繊維、導電性セラミック繊維、導電性ウィスカ、金属繊維、導電性無機酸化物、導電性ポリマー繊維の少なくとも一種から選ばれる導電体からなる請求項１、３、６のいずれか１項に記載の高分子発熱体。
【請求項８】
前記導電層の添加剤成分が、リン系、窒素系、シリコーン系の少なくとも１種の難燃剤を含有する請求項１記載の高分子発熱体。
【請求項９】
前記導電層の比抵抗が０．０１〜５００Ω・ｃｍである請求項１〜８のいずれか１項に記載の高分子発熱体。
【請求項１０】
電気絶縁性基材と、前記電気絶縁性基材上に配設されたＰＴＣ特性を有する高分子抵抗体と、前記高分子抵抗体とは直接接触しない複数本の金属細線で構成される少なくとも一対の電極と、前記高分子抵抗体と前記電極との双方に接触する導電層から形成されてなる高分子発熱体において、前記導電層がＰＴＣ特性を示す高分子発熱体。
【請求項１１】
前記高分子抵抗体と前記電極との間隔が０．０１ｍｍ〜３ｍｍの範囲である請求項１０記載の高分子発熱体。
【請求項１２】
前記導電層がＰＴＣ特性として、８０℃における抵抗値が２０℃における抵抗値に対して１０倍以下となる請求項１０記載の高分子発熱体。
【請求項１３】
前記導電層の比抵抗に対する前記高分子抵抗体の比抵抗の比率が８０℃以下の温度領域において１００倍以下となる請求項１０〜１２のいずれか１項に記載の高分子発熱体。
【請求項１４】
前記導電層が前記電極に対して平行である請求項１０〜１３のいずれか１項に記載の高分子発熱体。
【請求項１５】
前記導電層の組成物と前記電極を構成する金属細線とを共押出成形してなる請求項１０〜１４のいずれか１項に記載の高分子発熱体。
【請求項１６】
前記電極が、錫めっき銅、銀含有銅、銀銅合金の少なくとも１種を含む金属細線である請求項１、３、１０のいずれか１項に記載の高分子発熱体。
【請求項１７】
前記電気絶縁性基材が樹脂フィルム、織布、不織布の少なくとも１種からなる請求項１、３、１０のいずれか１項に記載の高分子発熱体。
【請求項１８】
請求項１〜１７のいずれか１項記載の高分子発熱体を搭載した自動車用座席装置。
【発明の詳細な説明】
【技術分野】
【０００１】
本発明は、高分子抵抗体のジュール熱を利用した高分子発熱体に関し、更に詳しくは、長期信頼性を有し、かつ低コストで作成できる高分子発熱体に関するものである。
【背景技術】
【０００２】
従来から面状発熱体の発熱部として、カーボンブラックや金属粉末、グラファイトなどの導電性物質を樹脂に分散して得られたものが知られている。【０００３】
なかでも導電性物質と樹脂との組合せにより、自己温度制御機能を示すＰＴＣ発熱体（正の抵抗温度特性を意味する英語Ｐｏｓｉｔｉｖｅ  Ｔｅｍｐｅｒａｔｕｒｅ  Ｃｏｅｆｆｉｃｉｅｎｔの略を意味する）を用いた場合には、温度制御回路が不要となり、部品点数を少なくできるなど、メリットのあるデバイスとして知られている。【０００４】
これらの構成は、図７，８に示すように、セラミックや絶縁処理された金属板など、筺体構造としての機能を有するベース材１０１上に、導電性インキ組成物を印刷、あるいは塗布して得られる電極１０２と、これにより給電される位置に抵抗体インク組成物を印刷、あるいは塗布して得られる抵抗体１０３とを設け、発熱体１０４を形成していた。図７は発熱体の平面図、図８は図７のＸ−Ｙ断面図である。【０００５】
従来から、印刷により高分子抵抗体を形成してこれを発熱体として用いた例としては、露・霜除去用として自動車のドアミラーや、洗面台のミラー、床暖房器具等がある（例えば特許文献１参照）。
【特許文献１】特開２００２−３７１６９９号公報
【発明の開示】
【発明が解決しようとする課題】
【０００６】
前記従来の構成では、用いられる抵抗体組成物の比抵抗は通常１０００Ω・ｃｍ以上であり、そのため櫛形電極のように非常に近接して給電する構成となっていた。また通常、櫛形電極は銀ペーストを用い、印刷・乾燥により形成されるので、その使用量が多くなるため高価なものとなっていた。【０００７】
高分子抵抗体をインクとして作製したものは、塗布量調整により数十ミクロンメートル程度の薄膜状に発熱部を形成できるので、高分子発熱体としての柔軟性を発揮することは容易である。しかしながら、インク状の高分子抵抗体を塗布する面としては、平滑で含浸することがなく、かつ腰のあるポリエステルフィルムなどの電気絶縁性基材を用いる必要があり、柔軟性を損ねる結果となっていた。また、高分子発熱体の給電部として、高価な導電性ペーストを櫛型電極として多量に用いる必要があるため、コストが高いという欠点を有していた。【０００８】
一方、押し出し成型に用いる抵抗体では、インクに供するものに比べてミリメートル単位の厚肉となり、柔軟性に欠けるとともに、電極ケーブル間が近接した構成となり面状発熱体と言えるものでななかった。Ｔダイ押し出し加工やカレンダー加工などの薄肉成型法もあるが、これらの加工法に適した高分子抵抗体の提案はされていない。【０００９】
上記従来の技術の問題点に鑑み、本発明が解決しようとする課題は、薄肉成型可能な低抵抗を示す高分子抵抗体を提供した場合、面状発熱体の使用感と信頼性を向上させるとともに低コスト化を図った高分子発熱体を提供することにある。
【課題を解決するための手段】
【００１０】
前記従来の課題を解決するための本発明の高分子発熱体は、第１の態様として、電気絶縁性基材と、前記電気絶縁性基材上に配置された複数本の金属細線で構成される少なくとも一対の電極と、前記一対の電極とは直接接触しないＰＴＣ特性を有する高分子抵抗体と、前記電極と前記高分子抵抗体との双方に接触する導電層とを具備し、前記導電層が少なくとも樹脂成分と導電体成分と添加剤成分とを含むものである。【００１１】
また、本発明の高分子発熱体は、第２の態様として、電気絶縁性基材と、前記電気絶縁性基材上に配置された複数本の金属細線で構成される少なくとも一対の電極と、前記一対の電極とは直接接触しないＰＴＣ特性を有する高分子抵抗体と、前記電極と前記高分子抵抗体との双方に接触する導電層とを具備し、前記導電層が少なくとも架橋性樹脂成分と導電体成分とを含むものである。【００１２】
また、本発明の高分子発熱体は、第３の態様として、電気絶縁性基材と、前記電気絶縁性基材上に配設されたＰＴＣ特性を有する高分子抵抗体と、前記高分子抵抗体とは直接接触しない複数本の金属細線で構成される少なくとも一対の電極と、前記高分子抵抗体と前記電極との双方に接触する導電層から形成されてなる高分子発熱体において、前記導電層がＰＴＣ特性を示すものである。【００１３】
本発明では低抵抗を示す高分子抵抗体を薄膜に形成することを基本とするものである。この構成により、高分子抵抗体に給電する電極間を櫛形構成とする必要性はなくなり、広い間隔で電極を配置することが可能となり、電極の使用量を低減するとともに高分子抵抗体をパターン化する必要がないため低コストの面状発熱体を提供できる。【００１４】
本発明における導電層の役割としては主に３点ある。【００１５】
すなわち、その第１点は、電極自身に被覆を設けることによる耐屈曲性の向上である。電極のみを屈曲する場合に比べると被覆している樹脂がバッファー的な効果を示し耐屈曲特性が改善されることを我々は既に突き止めている。【００１６】
また、第２点は、導電層を介した電極部と高分子抵抗体部との密着性改善である。金属電極を高分子抵抗体に直接熱融着などした場合には、その圧着時の条件にも寄るが、高分子抵抗体にクラックが入る場合がある。しかし、導電層を介した場合には導電層の樹脂成分が存在するために、例えば予め電極を導電層で被覆したものを押出し成形しておき、その被覆つきの導電電極を高分子抵抗体に融着した場合には、クラックなどが入ることなく良好な密着性、接着性が得られることがわかった。【００１７】
さらに、第３点は、仮に金属線からなる電極部の一部が断線あるいは断線に近い状態になり電流集中が生じたとしても、導電層の導電成分として、高分子抵抗体とは組成の異なる成分、例えば無機系の導電材料や金属系材料などといった燃えにくい材質を用いることにより、発煙発火に至らないバリア効果を示すことが可能である。【００１８】
本発明においてはこれらの３つの役割に注目し、長期使用時においても、電極部と高分子抵抗体部との間での電流供給を妨げることなく、導電層としての機能を維持し続けることを可能とするものである。【００１９】
本発明の第２の態様は特に上記２つ目の役割に注目したものである。つまり、導電層が容易に熱変化、構造変化しないことが重要な要件であり、種々の樹脂組成などを考慮した結果、導電層の樹脂成分として架橋性樹脂成分を含む組成が上記条件を満たすことを見出し、本発明に至った。架橋処理した樹脂の場合は架橋処理をしていない樹脂に比べると樹脂の構造安定性、熱安定性に優れ、導電層としての役割のひとつである低抵抗特性を長期にわたり維持することが可能である。【００２０】
本発明の第３の態様では、導電層の材料組成を高分子抵抗体の材料組成と類似、あるいは比較的似たようなものを選ぶことによって、導電層と高分子抵抗体の熱変化、構造変化が近いものとなり、長期にわたり界面部位において亀裂などの生じない構成とすることができることを見出し、本発明に至った。すなわち導電層の材料組成においても、高分子抵抗体と同様にＰＴＣ特性を示す材料組成にすることにより、本発明の目的を達成させることが可能となる。【００２１】
導電層と同様の機能を果たすものとして、導電性の被覆材があるが、本発明においては、電極と導電層、及び導電層と高分子抵抗体のそれぞれが接着、密着された状態であれば良く、電極自身の被覆の状態は問わない。結果として電極部が導電層により全面が覆われたものであっても良いし、また一部のみが覆われたような状態であっても構わない。
【発明の効果】
【００２２】
本発明によれば、薄膜かつ低抵抗の面状発熱体を提供できるとともに、使用感と信頼性も高めることができ、しかも低コスト化を促進できるものである。
【図面の簡単な説明】
【００２３】
【図１】本発明の実施の形態１〜６における高分子発熱体の構成を示す平面図
【図２】図１のＸ−Ｙ断面図
【図３】本発明の実施の形態１〜８における高分子発熱体を取りつけた自動車の座席装置を示す透視側面図
【図４】図３に示す座席の透視正面図
【図５】（ａ）本発明の実施の形態７における高分子発熱体の平面図、（ｂ）同高分子発熱体の断面図、（ｃ）同高分子発熱体の拡大図
【図６】（ａ）本発明の実施の形態８における高分子発熱体の平面図、（ｂ）同高分子発熱体の断面図、（ｃ）同高分子発熱体の拡大図
【図７】従来の発熱体を示す平面図
【図８】図７のＸ−Ｙ断面図
【符号の説明】
【００２４】
１、５１、６１  高分子発熱体
２、５２、６２  電気絶縁性基材
３、３’、５３、５３’、６３、６３’  電極
４、５４、６４  高分子抵抗体
５、５’、５５、５５’、６５、６５’  導電層
６  座席装置
７  座部
８  背もたれ
９  座席基材
１０  座席表皮
【発明を実施するための最良の形態】
【００２５】
第１の発明は、電気絶縁性基材と、前記電気絶縁性基材上に配設された複数本の金属細線で構成される少なくとも一対の電極と、前記一対の電極とは直接接触しないＰＴＣ特性を有する高分子抵抗体と、前記電極と前記高分子抵抗体との双方に接触する導電層とを具備し、前記導電層が少なくとも樹脂成分と導電体成分と添加剤成分とを含むものであり、抵抗体組成物に給電する電極間を櫛形構成とする必要性はなくなり、広い間隔で電極を配置することが可能となり、電極の使用量を低減するとともに高分子抵抗体をパターン化する必要がないため低コストの面状発熱体を提供できる。【００２６】
また、複雑な工法を必要とせず、Ｔダイやカレンダーロール法などによって得た高分子抵抗体や導電層を電極と共に電気絶縁性基材に熱融着などによって貼り合わせることによって容易に作製できる。【００２７】
さらに複数本の金属細線からなる電極と高分子抵抗体との間に設けた導電層が、電極及び高分子抵抗体との密着性を仲介する役割を果たし、金属細線を直接高分子抵抗体に貼り合せた場合に比較して、屈曲性などの耐久性能を向上させることができる。【００２８】
第２の発明は、特に第１の発明の高分子発熱体において、導電層の樹脂成分が、金属親和性を示す官能基を有するものであり、導電層と電極となる金属との界面での接触状態を良好に保つことができるため、発熱特性の良好な発熱体を容易に得ることができる。【００２９】
第３の発明は、電気絶縁性基材と、前記電気絶縁性基材上に配置された複数本の金属細線で構成される少なくとも一対の電極と、前記一対の電極とは直接接触しないＰＴＣ特性を有する高分子抵抗体と、前記電極と前記高分子抵抗体との双方に接触する導電層とを具備し、前記導電層が少なくとも架橋性樹脂成分と導電体成分を含むものであり、導電層の樹脂成分が架橋性樹脂成分で構成されるため、熱安定性に優れ、長期的に変化の少ない導電層を得ることができる。また、複数本の金属細線からなる電極と高分子抵抗体との間に設けた導電層が、電極及び高分子抵抗体との密着性を仲介する役割を果たし、金属細線を直接高分子抵抗体に貼り合せた場合に比較して、屈曲性などの耐久性能を向上させることができる。【００３０】
第４の発明は、特に第３の発明の高分子発熱体において、前記導電層が、架橋性樹脂成分と導電体成分と溶融張力向上剤成分とを含有することによって、樹脂成分と導電体成分の混練分散加工時に導電体成分等の分散性が向上すると共に、溶融樹脂の張力を向上させることができ、反応性架橋剤とのバランスで樹脂の成形性を低下させることなく、所望の成分を有する樹脂組成物を容易に得ることが可能となる。【００３１】
第５の発明は、特に第３または第４の発明の高分子発熱体において、導電層の架橋性樹脂成分が、反応性添加剤により架橋されてなるものであり、樹脂成分と導電体成分を混練、分散させながら架橋反応を進行させることができるため、工法的にも簡便な手法で導電層組成物を作成できる。【００３２】
第６の発明は、特に第１または第３の発明の高分子発熱体において、導電層の導電体成分の重量比率が、導電層重量に対して５０重量％以上８０重量％以下含まれるものである。【００３３】
導電体をこの重量比率で導電層中に含むため、金属細線からなる電極が断線した際においても、樹脂成分よりも導電体成分が多く存在することにより、断線が生じ電流が集中した場合にも、スパーク発生を抑制できる。また、８０重量％以下とすることにより樹脂成分ならびに添加剤成分は、２０重量％以上含まれることとなるため、導電層としての屈曲性や、ある程度の柔軟性を保持することができる。【００３４】
第７の発明は、特に第１、第３、第６のいずれか１つの発明の高分子発熱体において、導電層の導電体成分が、カーボンブラック、グラファイト、カーボンナノチューブ、カーボン繊維、導電性セラミック繊維、導電性ウィスカ、金属繊維、導電性無機酸化物、導電性ポリマー繊維の少なくとも一種から選ばれる導電体を含むものであり、導電体の原料が比較的安価にかつ安定して入手できるため、高品質でコストを抑えた高分子発熱体を提供できる。【００３５】
第８の発明は、特に第１の発明の高分子発熱体において、導電層の添加剤成分が、リン系、窒素系、シリコーン系の少なくとも１種の難燃剤を含有することによって、外部から加熱された場合においてもまた電極線が断線して局部的に温度上昇などが生じても、発煙発火を抑制することができる高分子発熱体を提供することができる。【００３６】
第９の発明は、特に第１〜第８のいずれか１つの発明の高分子発熱体において、導電層の比抵抗が０．０１〜５００Ω・ｃｍに設定したもので、導電層での発熱ロスなどが少なく、電気的にも安定した高分子発熱体を作成できる。【００３７】
０．０１Ω・ｃｍよりも小さくするためには導電体の比率を高める必要があるが、その場合バインダとなる樹脂比率が低くなるため金属との密着性が低下してしまう。また、５００Ω・ｃｍよりも大きくなると、電圧を印加した際に高分子抵抗体よりも導電層の抵抗値が大きくなり、導電層のみが発熱し、面状発熱体を得ることができない。【００３８】
第１０の発明は、電気絶縁性基材と、前記電気絶縁性基材上に配置されたＰＴＣ特性を有する高分子抵抗体と、前記高分子抵抗体とは直接接触しない複数本の金属細線で構成される少なくとも一対の電極と、前記高分子抵抗体と前記電極との双方に接触する導電層から形成されてなる高分子発熱体において、前記導電層がＰＴＣ特性を示すものであり、熱安定性に優れ、長期的に変化の少ない導電層を得ることができる。また、複数本の金属細線からなる電極と高分子抵抗体との間に設けた導電層が、電極及び高分子抵抗体との密着性を仲介する役割を果たし、金属細線を直接高分子抵抗体に貼り合せた場合に比較して、屈曲性などの耐久性能を向上させることができる。【００３９】
第１１の発明は、特に第１０の発明の高分子発熱体において、高分子抵抗体と電極との間隔が０．０１ｍｍ〜３ｍｍの範囲であるものであり、その間に存在する導電層が金属電極と高分子抵抗体との緩衝材的な役割を果たすと共に、電圧印加時に大きな抵抗となることなく、スムーズに高分子抵抗体の発熱を実現できる。０．０１ｍｍよりも間隔が狭くなると、工法のばらつきにもよるが、電極となる金属と高分子抵抗体が直接接触することになり、上記で説明した３つ目の役割の発煙発火に対するバリア効果を充分に発揮させることが難しい。また３ｍｍよりも大きくなると、導電層の比抵抗にも依存するが導電層での発熱ロスが大きくなり、高分子抵抗体としての特性として好ましくない。【００４０】
第１２の発明は、特に第１０の発明の高分子発熱体において、導電層がＰＴＣ特性として、８０℃における抵抗値が２０℃における抵抗値に対して１０倍以下となるものである。導電層に関しても高分子抵抗体と同様のＰＴＣ特性を有する類似材料組成にすることにより、相互の密着性などを改善することができるが、一方、導電層自身のＰＴＣ特性として高温状態でのＰＴＣ変化倍率が大きくなると、高分子抵抗体の抵抗値特性に影響を及ぼす場合がある。従ってある一定倍率以下のＰＴＣ特性を有することが好ましく、本発明においては一般に発熱温度として比較的高温レベルであるが、８０℃付近の発熱状態時においても、ＰＴＣ特性としての抵抗値変化倍率が２０℃に対して１０倍以下となることがより好ましいとした。【００４１】
第１３の発明は、特に第１０〜第１２のいずれか１つの発明の高分子発熱体において、導電層の比抵抗に対する高分子抵抗体の比抵抗の比率が８０℃以下の温度領域において１００倍以下となるものである。高分子抵抗体と導電層の比抵抗値が等しい場合でも、被覆層は間隔が狭いため抵抗値としては約１／１０００程度と考えられることから、本発明で定義した抵抗比率の関係であれば、導電層の抵抗が高分子抵抗体の発熱を阻害することなく、良好な発熱体を得ることができる。【００４２】
第１４の発明は、特に第１０〜第１３のいずれか１つの発明の高分子発熱体において、導電層が電極に対して平行であることを特徴とするものであり、電圧印加方向に対して、導電層が均一の厚み、幅で存在することになるので、高分子発熱体にはどの領域においてもほぼ等しい電圧が印加されることになり、均一発熱の良好な発熱体を得ることが可能となる。【００４３】
第１５の発明は、特に第１０〜第１４のいずれか１つの発明の高分子発熱体において、導電層の組成物と電極を構成する金属細線とを共押出成形してなるもので、予め、導電層と電極で押出成形しておくことにより電極と導電層の密着性を向上させることができる。このように作成した導電層を有する電極を高分子抵抗体と熱融着などにより発熱体として成形することができるため、比較的簡易な方法で発熱体を得ることができる。【００４４】
第１６の発明は、特に第１、第３、第１０のいずれか１つの発明の高分子発熱体において、電極が錫めっき銅、銀含有銅、銀銅合金の少なくとも１種を含む金属細線よりなり、柔軟性、屈曲性に優れるため、良好な発熱特性を有する高分子発熱体を長期に渡り提供することができる。【００４５】
第１７の発明は、特に第１、第３、第１０のいずれか１つの発明の高分子発熱体において、電気絶縁性基材が樹脂フィルム、織布、不織布の少なくとも１種からなり、使用感や長期信頼性に優れた高分子発熱体を得ることができる。【００４６】
第１８の発明は、これら第１〜１７記載の高分子発熱体を例えば座部、背もたれ部の少なくとも一方に配置し、暖房用熱源として自動車用座席装置に搭載したものである。【００４７】
以下、本発明の実施の形態について、図面を参照しながら説明する。なお、この実施の形態によって本発明が限定されるものではない。【００４８】
（実施の形態１）
図１，２において、高分子発熱体１は、電気絶縁性基材２上に、一対の電極３，３’、高分子抵抗体４、及び導電層５，５’を含んで構成される。【００４９】
例えば、電気絶縁性基材２は、ポリエステル繊維で作製されたニードルパンチタイプのもので、難燃剤が含浸処理された不織布を用いることができる。【００５０】
一対の電極３，３’としては、線径０．０６ｍｍの銀銅合金線を１５本撚って得たものであり、不織布上の所定位置に熱融着処理して得た。【００５１】
電極３，３’とは直接接触しないように高分子抵抗体４を同様に熱融着により配置し、その後、前記高分子抵抗体４と電極３，３’とを接触させるための導電層５，５’が熱融着により形成してある。なお、電極３，３’に給電するためのリード線は省略した。【００５２】
このとき、高分子抵抗体４は以下の材料、手順により混練物を作成後、カレンダー加工によりフィルム状に加工したものを使用した。【００５３】
すなわち、高分子抵抗体４は、結晶性樹脂として、エチレン・メタアクリル酸メチル共重合体（商品名「アクリフトＣＭ５０２１」、融点６７℃、住友化学（株）製）３０部と、エチレン・メタアクリル酸共重合体（商品名「ニュクレルＮ１５６０」、融点９０℃、三井・デュポンポリケミカル（株）製）３０部と、エチレン・メタアクリル酸共重合体金属配位物（商品名「ハイミラン１７０２」、融点９０℃、三井・デュポンポリケミカ（株）製）４０部とで構成した。【００５４】
この結晶性樹脂３５重量％と、反応性樹脂（商品名「ボンドファースト７Ｂ」、住友化学（株）製）２重量％と、２種類の導電体として、カーボンブラック（商品名「プリンテックスＬ」、１次粒子径２１ｎｍ、デグサ社製）２５重量％と、グラファイト（商品名「ＧＲ１５」、鱗状黒鉛、日本黒鉛（株）製）１８重量％と、難燃剤（商品名「レオフォスＲＤＰ」、リン酸エステル系液状難燃剤、味の素（株）製）２０重量％により混練物Ａを作製した。【００５５】
次に、エラストマーとして、スチレン系熱可塑性エラストマー（商品名「タフテックＭ１９４３」）、旭化成エンジニアリング（株）製）４０重量％と、カーボンブラック（商品名「＃１０Ｂ」、１次粒子径７５ｎｍ、三菱化学（株）製）４５重量％と、炭化タングステン（井澤金属（株）製）１３重量％と、溶融張力向上剤として、メタアクリル酸アルキル・アクリル酸アルキル共重合物と４フッ化エチレン共重合物との混合物（商品名「メタブレンＡ３０００」、三菱レイヨン（株）製）２重量％から混練物Ｂを作製した。【００５６】
そして、混練物Ａと混練物Ｂとを等量と、離型剤として変性シリコーンオイル２重量％と流動性付与剤として、メタアクリル酸アルキル・アクリル酸アルキル共重合物２重量％とを混練して高分子抵抗体４を作製した。【００５７】
導電層５，５’は、樹脂成分として、エチレン酢酸ビニル共重合体（商品名「エバフレックスＥＶ１５０」、三井・デュポンポリケミカル（株）製）２１重量％と、金属親和性を示す官能基として無水マレイン酸を含む樹脂（商品名「ボンダインＬＸ４１１０」、エチレン−アクリル酸エステル−無水マレイン酸三元共重合樹脂、住友化学（株）製）９重量％を、導電体として、導電性ウィスカ（商品名「ＦＴＬ−１１０」、針状酸化チタン、石原産業（株）製）４５重量％、カーボンブラック（商品名「プリンテックスＬ」、１次粒子径２１ｎｍ、デグサ社製）１５重量％、難燃剤（商品名「レオフォスＲＤＰ」、リン酸エステル系液状難燃剤、味の素（株）製）１０重量％により混練物を得、厚み１００μｍのフィルムを作成して得た。比抵抗は５Ω・ｃｍであった。【００５８】
この面状発熱体を構成する高分子発熱体１は、図３，４に示したように、例えば、自動車の座席装置６である座部７及び背もたれ８に基材２側を上部として取り付けて使用されるものである。【００５９】
座部７及び背もたれ８の吊り込み部（図示せず）に対応するために中央部や周縁部に吊り込むための耳部（基材２の延長部）が設けられるが、ここでは省略している。【００６０】
また、このような高分子発熱体１を装着した座部７及び背もたれ８は、一般的に座席に腰掛けた人体による荷重がかかった時に変形し、荷重がかからなくなると復元するウレタンパット等の座席基材９と座席表皮１０を備えている。従って、座部７及び背もたれ８の座席基材９上に高分子抵抗体４側を、座席表皮１０に基材２側を配置して取り付けられる薄い面状発熱体である高分子発熱体１も、前記した座部７及び背もたれ８の変形に対応して相似の変形をしなければならない。【００６１】
そのために、種々の発熱パターンの設計、そのための電極３，３’並びに導電層５，５’の配置形状を変更する必要があることは言うまでもないが、ここでは省略している。【００６２】
電極３，３’は、相対向するように幅の広い一対（電気的に正側と負側）を高分子発熱体１の長手方向の外側部に沿って配置し、これに接触するように配設した導電層５，５’を介して高分子抵抗体４に電流が流れ、発熱する。【００６３】
本実施の形態において、高分子抵抗体４はＰＴＣ特性を有し、温度が上昇すると抵抗値が上昇し、所定の温度になるように自己温度調節機能を有するようになり、温度コントロールが不要で安全性の高い面状発熱体としての機能を有するようになる。【００６４】
また、自動車の座席装置６に組み込まれる面状発熱体のカーシートヒーターとしては着座感や難燃性を満足することができる。【００６５】
着座感は、紙のような音鳴り感がなく、座席表皮材と同等の伸び特性、すなわち、５％の伸びに対して７ｋｇｆ以下の荷重であることで満足できる。【００６６】
また、ＰＴＣ特性を有する面状発熱体として速熱性と省エネ性を、従来のチュービングヒータを発熱体とするものに比べて発揮することができる。【００６７】
チュービングヒータを発熱体とするものは、温度制御器を必要として、ＯＮ−ＯＦＦ制御で通電を制御して発熱温度を制御している。【００６８】
ＯＮ時のヒータ線温度は約８０℃まで上昇するため、座席表皮材とはある程度の距離をおいて配置する必要があるのに対して、本実施の形態の高分子発熱体では、発熱温度が４０℃〜５０℃の範囲に自己制御されるので、座席表皮材近傍に近接して配置することができる。発熱温度が低く、座席近傍であることより、速熱性と外部への放熱ロスを低減できることによる省エネ性を実現できる。【００６９】
また、電気絶縁性基材２に難燃性不織布を用いて、また、高分子抵抗体４、導電層５，５’に難燃剤を配合することで難燃性を実現できる。【００７０】
難燃性は、高分子発熱体単品での自動車用内装材難燃規格ＦＭＶＳＳ３０２規格（水平着火で不燃性はもとより自己消火するものや、標線間の燃焼速度が８０ｍｍ／ｍｉｎ以下であれば適合する）を満足する必要があり、少なくとも難燃剤の充填量が１０重量％以上あれば適合できることを確認した。【００７１】
本実施の形態で得た高分子発熱体を、８０℃炉中放置試験、１５０℃炉中放置試験、−２０℃と５０℃のヒートサイクル試験を実施した。【００７２】
その結果、それぞれ、５００時間、２００時間、２００回後も抵抗値変化率はいずれも初期の３０％以内であった。この要因としては、反応性樹脂による架橋反応により結晶性樹脂そのもの、および結晶性樹脂と導電体との結合を図ったことに起因していると考えられた。【００７３】
優れたＰＴＣ特性を発揮するために、複数の導電体を組み合わせることと、海島構成とすることを本実施の形態では適用している。そのメカニズムの詳細は現時点では不明であるが以下のように推察している。【００７４】
まず、ＰＴＣ特性を有する抵抗体組成物とするためには、用いる結晶性樹脂は、その融点が発熱飽和温度以上の近傍にあるものを選択する必要がある。【００７５】
導電体としては、できるだけ少ない添加量で所定の抵抗値を達成することが求められるが、そうした導電体は一般的には導電性カーボンブラックと呼ばれるもので、１次粒子径が約２０ｎｍ以下でストラクチャー（葡萄の房のように１次粒子の集合体のことをいう。吸油量で相関付けられている）の発達した構造のものであるが、そうした導電性カーボンブラックでは一方で、ＰＴＣ特性を発現しにくいという欠点を有していた。【００７６】
これは、導電性カーボンブラックではストラクチャーが発達して、結晶性樹脂の温度による比容積の変化（これがＰＴＣ特性発現の主因と言われている）によってもストラクチャーの導電パスが切断されにくいことによるといわれている。【００７７】
一方で、１次粒子径の大きいカーボンブラックは優れたＰＴＣ特性を有することを発明者らは知見として得ていた。【００７８】
また、グラファイトのような導電体は、カーボンブラックに比べるとさらに粒子径が大きく、かつ鱗片のような層状構造を有すること、さらに、金属やセラミックなどの導電体は、粒子径が大きく、無定形の優れた導電性（小さい体積固有抵抗（カーボンやグラファイト系の１００分の１以下））を有することを発明者らは知見として得ていた。これらの複数の導電体を組み合わせることで、厚みが約１００ミクロンメートル以下で、面積抵抗が４００Ω／□以下、比抵抗が３Ω・ｃｍ以下の抵抗を有するとともに、ＰＴＣ特性のひとつの指標となる、温度に対する抵抗値変化倍率において、２０℃の抵抗値に対する５０℃の抵抗値の比が１．５以上、２０℃の抵抗値に対する８０℃の抵抗値の比が５以上の抵抗体組成物とすることができた。【００７９】
こうした低抵抗でありながら優れたＰＴＣ特性を発揮できたメカニズムの詳細は不明であるが、結晶性樹脂と複数の導電体を組み合わせたことによる新規な導電パスの形成と、難燃剤を液状としたことで、液体の大きな熱膨張係数を利用することができたことによると考えている。【００８０】
また、モンタン酸部分けん化エステルなどのワックス、さらには他のワックス等の可塑剤や分散剤を必要に応じて用いても良いことは言うまでもない。【００８１】
また、導電体の形状としてはウィスカ形状のものを用いて実施したが、球状やその他イガ形状のものでも構わない。【００８２】
さらに、本実施の形態では高分子抵抗体４と電極３，３’が同一平面内では重ねあわない配置で示したが、導電層５，５’を介して接触するような形態であれば積層された配置であっても構わない。【００８３】
（実施の形態２）
本発明の実施の形態２における高分子発熱体においては、実施の形態１と同様の構造のものを用いた。【００８４】
例えば、電気絶縁性基材２は、ポリエステル繊維で作製されたファインエンボス加工したもので、難燃剤が含浸処理された不織布を用いることができる。【００８５】
一対の電極３，３’としては、線径０．０８ｍｍの錫めっき銅線を１９本撚って得たものであり、不織布上の所定位置に熱融着処理し得た。電極３，３’とは直接接触しないように高分子抵抗体４を同様に熱融着により配置し、その後、電極３，３’及び高分子抵抗体４を接触させるための導電層５，５’を熱融着することにより高分子発熱体１を得た。なお、電極３，３’に給電するためのリード線は省略した。【００８６】
このとき、高分子抵抗体４は実施の形態１と同様の方法で加工したものを使用した。【００８７】
導電層５，５’は、樹脂成分として、エチレン酢酸ビニル共重合体（商品名「エバフレックスＥＶ１５０」、三井・デュポンポリケミカル（株）製）２１重量％と、金属親和性を示す官能基を含む樹脂（商品名「タフテックＭ１９４３」（水添スチレン系熱可塑性エラストマーの変性タイプ、旭化成（株）製）９重量％を、導電体として、導電性ウィスカ（商品名「ＦＴＬ−１１０」、針状酸化チタン、石原産業（株）製）３０重量％、カーボンブラック（商品名「ファーネスブラック＃１０Ｂ」、粒子径８４ｎｍ、三菱化学（株）製）３０重量％、難燃剤（商品名「レオフォスＲＤＰ」、リン酸エステル系液状難燃剤、味の素（株）製）１０重量％により混練物を得、厚み１００μｍのフィルムを作成して得た。比抵抗は６Ω・ｃｍであった。【００８８】
本実施の形態において、高分子抵抗体４はＰＴＣ特性を有し、温度が上昇すると抵抗値が上昇し、所定の温度になるように自己温度調節機能を有するようになり、温度コントロールが不要で安全性の高い面状発熱体としての機能を有するようになる。【００８９】
また、自動車用座席装置に組み込まれる面状発熱体のカーシートヒーターとしては着座感や難燃性を満足することができる。【００９０】
着座感は、紙のような音鳴り感がなく、座席表皮材と同等の伸び特性、すなわち、５％の伸びに対して７ｋｇｆ以下の荷重であることで満足できる。【００９１】
また、ＰＴＣ特性を有する面状発熱体として速熱性と省エネ性を、従来のチュービングヒータを発熱体とするものに比べて発揮することができる。【００９２】
チュービングヒータを発熱体とするものは、温度制御器を必要として、ＯＮ−ＯＦＦ制御で通電を制御して発熱温度を制御している。【００９３】
ＯＮ時のヒータ線温度は約８０℃まで上昇するため、座席表皮材とはある程度の距離をおいて配置する必要があるのに対して、本実施の形態の高分子発熱体では、発熱温度が４０℃〜５０℃の範囲に自己制御されるので、座席表皮材近傍に近接して配置することができる。発熱温度が低く、座席近傍であることより、速熱性と外部への放熱ロスを低減できることによる省エネ性を実現できる。【００９４】
また、電気絶縁性基材２に難燃性不織布を用いて、また、高分子抵抗体４、導電層５，５’に難燃剤を配合することで難燃性を実現できる。【００９５】
難燃性は、高分子発熱体単品での自動車用内装材難燃規格ＦＭＶＳＳ３０２規格（水平着火で不燃性はもとより自己消火するものや、標線間の燃焼速度が８０ｍｍ／ｍｉｎ以下であれば適合する）を満足する必要があり、少なくとも難燃剤の充填量が１０重量％以上あれば適合できることを確認した。【００９６】
本実施の形態で得た高分子発熱体を、８０℃炉中放置試験、１５０℃炉中放置試験、−２０℃と５０℃のヒートサイクル試験を実施した。【００９７】
その結果、それぞれ、５００時間、２００時間、２００回後も抵抗値変化率はいずれも初期の３０％以内であった。【００９８】
この要因としては、反応性樹脂による架橋反応により結晶性樹脂そのもの、および結晶性樹脂と導電体との結合を図ったことに起因していると考えられた。【００９９】
また本実施の形態では高分子抵抗体４と電極３，３’が同一平面内では重ねあわない配置で示したが、導電層５，５’を介して接触するような形態であれば積層された配置であっても構わない。【０１００】
（実施の形態３）
本発明の実施の形態３における高分子発熱体においては、実施の形態１と同様の構造のものを用いた。【０１０１】
例えば、電気絶縁性基材２は、ポリエステル繊維で作製されたファインエンボス加工したもので、難燃剤が含浸処理された不織布を用いることができる。【０１０２】
一対の電極３，３’としては、線径０．０６ｍｍの３％銀を含む銀銅合金線を１９本平行配置して得たものであり、不織布上の所定位置に熱融着処理し得た。電極３，３’とは直接接触しないように高分子抵抗体４を同様に熱融着により配置し、その後、電極３，３’及び高分子抵抗体４を接触させるための導電層５，５’を熱融着することにより高分子発熱体１を得た。なお電極３，３’に給電するためのリード線は省略した。【０１０３】
このとき、高分子抵抗体４は実施の形態１と同様の方法で加工したものを使用した。【０１０４】
導電層５，５’は、実施の形態１と同様のものを用いた。【０１０５】
本実施の形態において、高分子抵抗体４はＰＴＣ特性を有し、温度が上昇すると抵抗値が上昇し、所定の温度になるように自己温度調節機能を有するようになり、温度コントロールが不要で安全性の高い面状発熱体としての機能を有するようになる。【０１０６】
また、自動車用座席装置に組み込まれる面状発熱体のカーシートヒーターとしては着座感や難燃性を満足することができる。【０１０７】
着座感は、紙のような音鳴り感がなく、座席表皮材と同等の伸び特性、すなわち、５％の伸びに対して７ｋｇｆ以下の荷重であることで満足できる。【０１０８】
また、ＰＴＣ特性を有する面状発熱体として速熱性と省エネ性を、従来のチュービングヒータを発熱体とするものに比べて発揮することができる。【０１０９】
チュービングヒータを発熱体とするものは、温度制御器を必要として、ＯＮ−ＯＦＦ制御で通電を制御して発熱温度を制御している。【０１１０】
ＯＮ時のヒータ線温度は約８０℃まで上昇するため、座席表皮材とはある程度の距離をおいて配置する必要があるのに対して、本実施の形態の高分子発熱体では、発熱温度が４０℃〜５０℃の範囲に自己制御されるので、座席表皮材近傍に近接して配置することができる。発熱温度が低く、座席近傍であることより、速熱性と外部への放熱ロスを低減できることによる省エネ性を実現できる。【０１１１】
また、電気絶縁性基材２に難燃性不織布を用いて、また、高分子抵抗体４、導電層５，５’に難燃剤を配合することで難燃性を実現できる。【０１１２】
難燃性は、高分子発熱体単品での自動車用内装材難燃規格ＦＭＶＳＳ３０２規格（水平着火で不燃性はもとより自己消火するものや、標線間の燃焼速度が８０ｍｍ／ｍｉｎ以下であれば適合する）を満足する必要があり、少なくとも難燃剤の充填量が１０重量％以上あれば適合できることを確認した。【０１１３】
本実施の形態で得た高分子発熱体を、８０℃炉中放置試験、１５０℃炉中放置試験、−２０℃と５０℃のヒートサイクル試験を実施した。【０１１４】
その結果、それぞれ、５００時間、２００時間、２００回後も抵抗値変化率はいずれも初期の３０％以内であった。【０１１５】
この要因としては、反応性樹脂による架橋反応により結晶性樹脂そのもの、および結晶性樹脂と導電体との結合を図ったことに起因していると考えられた。【０１１６】
また本実施の形態では高分子抵抗体４と電極３，３’が同一平面内では重ねあわない配置で示したが、導電層５，５’を介して接触するような形態であれば積層された配置であっても構わない。【０１１７】
（実施の形態４）
本発明の実施の形態４における高分子発熱体においては、図１，２に示した実施の形態１と同様の構造のものを用いた。【０１１８】
高分子抵抗体４は下記の材料、手順により混練物を作成後、カレンダー加工によりフィルム状に加工したものを使用した。【０１１９】
すなわち、高分子抵抗体４は、結晶性樹脂として、エチレン・メタアクリル酸メチル共重合体（商品名「アクリフトＣＭ５０２１」、融点６７℃、住友化学株式会社製）３０部と、エチレン・メタアクリル酸共重合体（商品名「ニュクレルＮ１５６０」、融点９０℃、三井・デュポンポリケミカル株式会社製）３０部と、エチレン・メタアクリル酸共重合体金属配位物（商品名「ハイミラン１７０２」、融点９０℃、三井・デュポンポリケミカ株式会社製）４０部とで構成した。【０１２０】
この結晶性樹脂３５重量％と、反応性樹脂（商品名「ボンドファースト７Ｂ」、住友化学株式会社製）２重量％と、２種類の導電体として、カーボンブラック（商品名「プリンテックスＬ」、１次粒子径２１ｎｍ、デグサ株式会社製）２５重量％と、グラファイト（商品名「ＧＲ１５」、鱗状黒鉛、日本黒鉛株式会社製）１８重量％と、難燃剤（商品名「レオフォスＲＤＰ」、リン酸エステル系液状難燃剤、味の素株式会社製）２０重量％により混練物Ａを作製した。【０１２１】
次に、エラストマーとして、スチレン系熱可塑性エラストマー（商品名「タフテックＭ１９４３」）、旭化成エンジニアリング株式会社製）４０重量％と、カーボンブラック（商品名「＃１０Ｂ」、１次粒子径７５ｎｍ、三菱化学株式会社製）４５重量％と、炭化タングステン（井澤金属（株）製）１３重量％と、溶融張力向上剤として、メタアクリル酸アルキル・アクリル酸アルキル共重合物と４フッ化エチレン共重合物との混合物（商品名「メタブレンＡ３０００」、三菱レイヨン株式会社製）２重量％から混練物Ｂを作製した。【０１２２】
そして、混練物Ａと混練物Ｂとを等量と、離型剤として変性シリコーンオイル２重量％と流動性付与剤として、メタアクリル酸アルキル・アクリル酸アルキル共重合物２重量％とを混練して高分子抵抗体４を作製した。【０１２３】
導電層５，５’は、樹脂成分として、エチレン酢酸ビニル共重合体（商品名「エバフレックスＥＶ１５０」、三井・デュポンポリケミカル株式会社製）２１重量％と、金属親和性を示す官能基として無水マレイン酸を含む樹脂（商品名「ボンダインＬＸ４１１０」、エチレン−アクリル酸エステル−無水マレイン酸三元共重合樹脂、住友化学株式会社製）１０重量％を、導電体として、導電性ウィスカ（商品名「ＦＴＬ−１１０」、針状酸化チタン、石原産業株式会社製）４０重量％、カーボンブラック（商品名「プリンテックスＬ」、１次粒子径２１ｎｍ、デグサ株式会社製）１５重量％、難燃剤（商品名「レオフォスＲＤＰ」、リン酸エステル系液状難燃剤、味の素株式会社製）１０重量％、反応性添加剤（商品名「パーヘキサ２５Ｂ−４０」、２，５−ジメチル−２，５−ジ（ｔ−ブチルパーオキシ）ヘキサン、日本油脂株式会社製）４重量％により混練物を得、厚み１００μｍのフィルムを作成して得た。比抵抗は５Ω・ｃｍであった。【０１２４】
この面状発熱体を構成する高分子発熱体１は、図３，４に示したように、暖房用熱源として自動車の座席装置６の座部７及び背もたれ８に基材２側を上部として取り付けて使用されるものである。【０１２５】
座部７及び背もたれ８の吊り込み部（図示せず）に対応するために中央部や周縁部に吊り込むための耳部（基材２の延長部）が設けられるが、ここでは省略している。【０１２６】
また、このような高分子発熱体１を装着した座部７及び背もたれ８は、一般的に座席に腰掛けた人体による荷重がかかった時に変形し、荷重がかからなくなると復元するウレタンパット等の座席基材９と座席表皮１０とを備えている。従って、座部７及び背もたれ８の座席基材９上に高分子抵抗体４側を、座席表皮１０に基材２側を配置して取り付けられる薄い面状発熱体である高分子発熱体１も、それらの変形に対応して相似の変形をしなければならない。【０１２７】
そのために、種々の発熱パターンの設計、そのための電極３，３’並びに導電層５，５’の配置形状を変更する必要があることは言うまでもないが、ここでは省略している。【０１２８】
電極３，３’は、相対向するように幅の広い一対（電気的に正側と負側）を高分子発熱体１の長手方向の外側部に沿って配置し、これに接触するように配設した導電層５，５’を介し、高分子抵抗体４に電流が流れ、発熱する。【０１２９】
本実施の形態において、高分子抵抗体４はＰＴＣ特性を有し、温度が上昇すると抵抗値が上昇し、所定の温度になるように自己温度調節機能を有するようになり、温度コントロールが不要で安全性の高い面状発熱体としての機能を有するようになる。【０１３０】
また、自動車の座席装置６に組み込まれる面状発熱体のカーシートヒーターとしては着座感や難燃性を満足することができる。【０１３１】
着座感は、紙のような音鳴り感がなく、座席表皮材と同等の伸び特性、すなわち、５％の伸びに対して７ｋｇｆ以下の荷重であることで満足できる。【０１３２】
また、ＰＴＣ特性を有する面状発熱体として速熱性と省エネ性を、従来のチュービングヒータを発熱体とするものに比べて発揮することができる。【０１３３】
チュービングヒータを発熱体とするものは、温度制御器を必要として、ＯＮ−ＯＦＦ制御で通電を制御して発熱温度を制御している。【０１３４】
ＯＮ時のヒータ線温度は約８０℃まで上昇するため、座席表皮１０とはある程度の距離をおいて配置する必要があるのに対して、本実施の形態の高分子発熱体１では、発熱温度が４０℃〜５０℃の範囲に自己制御されるので、座席表皮１０近傍に近接して配置することができる。発熱温度が低く、座席近傍であることより、速熱性と外部への放熱ロスを低減できることによる省エネ性を実現できる。【０１３５】
また、電気絶縁性基材２に難燃性不織布を用いて、また、高分子抵抗体４、導電層５，５’に難燃剤を配合することで難燃性を実現できる。【０１３６】
難燃性は、高分子発熱体１単品での自動車用内装材難燃規格ＦＭＶＳＳ３０２規格（水平着火で不燃性はもとより自己消火するものや、標線間の燃焼速度が８０ｍｍ／ｍｉｎ以下であれば適合する）を満足する必要があり、少なくとも難燃剤の充填量が１０重量％以上あれば適合できることを確認した。【０１３７】
本実施の形態で得た高分子発熱体１を、８０℃炉中放置試験、１５０℃炉中放置試験、−２０℃と５０℃のヒートサイクル試験を実施した。【０１３８】
その結果、それぞれ、５００時間、２００時間、２００回後も抵抗値変化率はいずれも初期の３０％以内であった。【０１３９】
この要因としては、反応性樹脂による架橋反応により結晶性樹脂そのもの、および結晶性樹脂と導電体との結合を図ったことに起因していると考えられた。【０１４０】
優れたＰＴＣ特性を発揮するために、複数の導電体を組み合わせることと、海島構成とすることを本実施の形態では適用している。【０１４１】
そのメカニズムの詳細は現時点では不明であるが以下のように推察している。【０１４２】
まず、ＰＴＣ特性を有する抵抗体組成物とするためには、用いる結晶性樹脂は、その融点が発熱飽和温度以上の近傍にあるものを選択する必要がある。【０１４３】
導電体としては、できるだけ少ない添加量で所定の抵抗値を達成することが求められるが、そうした導電体は一般的には導電性カーボンブラックと呼ばれるもので、１次粒子径が約２０ｎｍ以下でストラクチャー（葡萄の房のように１次粒子の集合体のことをいう。吸油量で相関付けられている）の発達した構造のものであるが、そうした導電性カーボンブラックでは一方で、ＰＴＣ特性を発現しにくいという欠点を有していた。【０１４４】
これは、導電性カーボンブラックではストラクチャーが発達して、結晶性樹脂の温度による比容積の変化（これがＰＴＣ特性発現の主因と言われている）によってもストラクチャーの導電パスが切断されにくいことによるといわれている。【０１４５】
一方で、１次粒子径の大きいカーボンブラックは優れたＰＴＣ特性を有することを発明者らは知見として得ていた。【０１４６】
また、グラファイトのような導電体は、カーボンブラックに比べるとさらに粒子径が大きく、かつ鱗片のような層状構造を有すること、さらに、金属やセラミックなどの導電体は、粒子径が大きく、無定形の優れた導電性（小さい体積固有抵抗（カーボンやグラファイト系の１００分の１以下））を有することを発明者らは知見として得ていた。これらの複数の導電体を組み合わせることで、厚みが約１００ミクロンメートル以下で、面積抵抗が４００Ω／□以下、比抵抗が３Ω・ｃｍ以下の抵抗を有するとともに、ＰＴＣ特性のひとつの指標となる、温度に対する抵抗値変化倍率において、２０℃の抵抗値に対する５０℃の抵抗値の比が１．５以上、２０℃の抵抗値に対する８０℃の抵抗値の比が５以上の抵抗体組成物とすることができた。【０１４７】
こうした低抵抗でありながら優れたＰＴＣ特性を発揮できたメカニズムの詳細は不明であるが、結晶性樹脂と複数の導電体を組み合わせたことによる新規な導電パスの形成と、難燃剤を液状としたことで、液体の大きな熱膨張係数を利用することができたことによると考えている。【０１４８】
また、導電体の形状としてはウィスカ形状のものを用いて実施したが、球状やその他イガ形状のものでも構わない。【０１４９】
さらに本実施の形態では高分子抵抗体４と電極３，３’が同一平面内では重ねあわない配置で示したが、導電層５，５’を介して接触するような形態であれば積層された配置であっても構わない。【０１５０】
（実施の形態５）
実施の形態５における高分子発熱体においては、実施の形態４と同様の構造のものを用いた。【０１５１】
例えば、電気絶縁性基材２は、ポリエステル繊維で作製されたファインエンボス加工したもので、難燃剤が含浸処理された不織布を用いることができる。【０１５２】
一対の電極３，３’としては、線径０．０８ｍｍの錫めっき銅線を１９本撚って得たものであり、不織布上の所定位置に熱融着処理し得た。【０１５３】
電極３，３’とは直接接触しないように高分子抵抗体４を同様に熱融着により配置し、その後、電極３，３’及び高分子抵抗体４を接触させるための導電層５，５’を熱融着することにより高分子発熱体１を得た。なお、電極３，３’に給電するためのリード線は省略した。【０１５４】
このとき、高分子抵抗体４は実施の形態４と同様の方法で加工したものを使用した。【０１５５】
導電層５，５’は、樹脂成分として、エチレン酢酸ビニル共重合体（商品名「エバフレックスＥＶ１５０」、三井・デュポンポリケミカル株式会社製）２１重量％と、金属親和性を示す官能基を含む樹脂（商品名「タフテックＭ１９４３」（水添スチレン系熱可塑性エラストマーの変性タイプ、旭化成株式会社製）９重量％を、導電体として、導電性ウィスカ（商品名「ＦＴＬ−１１０」、針状酸化チタン、石原産業株式会社製）３０重量％、カーボンブラック（商品名「ファーネスブラック＃１０Ｂ」、粒子径８４ｎｍ、三菱化学株式会社製）２５重量％、難燃剤（商品名「レオフォスＲＤＰ」、リン酸エステル系液状難燃剤、味の素株式会社製）１０重量％、反応性添加剤（商品名「プレンアクトＫＲ４４」、チタネート系カップリング剤、味の素ファインテクノ株式会社製）５重量％により混練物を得、厚み１００μｍのフィルムを作成して得た。比抵抗は６Ω・ｃｍであった。【０１５６】
本実施の形態において、高分子抵抗体４はＰＴＣ特性を有し、温度が上昇すると抵抗値が上昇し、所定の温度になるように自己温度調節機能を有するようになり、温度コントロールが不要で安全性の高い面状発熱体としての機能を有するようになる。【０１５７】
また、自動車用座席装置に組み込まれる面状発熱体のカーシートヒーターとしては着座感や難燃性を満足することができる。【０１５８】
着座感は紙のような音鳴り感がなく、座席表皮材と同等の伸び特性、すなわち、５％の伸びに対して７ｋｇｆ以下の荷重であることで満足できる。【０１５９】
また、ＰＴＣ特性を有する面状発熱体として速熱性と省エネ性を、従来のチュービングヒータを発熱体とするものに比べて発揮することができる。【０１６０】
チュービングヒータを発熱体とするものは、温度制御器を必要として、ＯＮ−ＯＦＦ制御で通電を制御して発熱温度を制御している。【０１６１】
ＯＮ時のヒータ線温度は約８０℃まで上昇するため、座席表皮材とはある程度の距離をおいて配置する必要があるのに対して、本実施の形態の高分子発熱体１では、発熱温度が４０℃〜５０℃の範囲に自己制御されるので、座席表皮材近傍に近接して配置することができる。発熱温度が低く、座席近傍であることより、速熱性と外部への放熱ロスを低減できることによる省エネ性を実現できる。【０１６２】
また、電気絶縁性基材２に難燃性不織布を用いて、また、高分子抵抗体４、導電層５，５’に難燃剤を配合することで難燃性を実現できる。【０１６３】
難燃性は、高分子発熱体１単品での自動車用内装材難燃規格ＦＭＶＳＳ３０２規格（水平着火で不燃性はもとより自己消火するものや、標線間の燃焼速度が８０ｍｍ／ｍｉｎ以下であれば適合する）を満足する必要があり、少なくとも難燃剤の充填量が１０重量％以上あれば適合できることを確認した。【０１６４】
本実施の形態で得た高分子発熱体１を、８０℃炉中放置試験、１５０℃炉中放置試験、−２０℃と５０℃のヒートサイクル試験を実施した。【０１６５】
その結果、それぞれ、５００時間、２００時間、２００回後も抵抗値変化率はいずれも初期の３０％以内であった。【０１６６】
この要因としては、反応性樹脂による架橋反応により結晶性樹脂そのもの、および結晶性樹脂と導電体との結合を図ったことに起因していると考えられた。【０１６７】
また、本実施の形態では高分子抵抗体４と電極３，３’が同一平面内では重ねあわない配置で示したが、導電層５，５’を介して接触するような形態であれば積層された配置であっても構わない。【０１６８】
（実施の形態６）
実施の形態６における高分子発熱体においては、実施の形態４と同様の構造のものを用いた。【０１６９】
例えば、電気絶縁性基材２は、ポリエステル繊維で作製されたファインエンボス加工したもので、難燃剤が含浸処理された不織布を用いることができる。【０１７０】
一対の電極３，３’としては、線径０．０６ｍｍの３％銀を含む銀銅合金線を１９本平行配置して得たものであり、不織布上の所定位置に熱融着処理し得た。【０１７１】
電極３，３’とは直接接触しないように高分子抵抗体４を同様に熱融着により配置し、その後、電極３，３’及び高分子抵抗体４を接触させるための導電層５，５’を熱融着することにより高分子発熱体１を得た。なお、電極３，３’に給電するためのリード線は省略した。【０１７２】
このとき、高分子抵抗体４は実施の形態４と同様の方法で加工したものを使用した。【０１７３】
導電層５，５’は、樹脂成分として、エチレン−メタクリレート共重合体（商品名「ＣＧ４００２」、住友化学株式会社製）１７重量％と、エチレン系コポリマー（商品名「アクリフトＷＨ２０６」（エチレン−メチルメタクリレート共重合体、三井住友化学株式会社製）７重両％を、導電体として、導電性ウィスカ（商品名「ＦＴＬ−１１０」、針状酸化チタン、石原産業株式会社製）４０重量％、カーボンブラック（商品名「ファーネスブラック＃１０Ｂ」、粒子径８４ｎｍ、三菱化学株式会社製）１２重量％、カーボンブラック（商品名「プリンテックスＬ」、１次粒子径２１ｎｍ、デグサ株式会社製）１２重量％、難燃剤（商品名「レオフォスＲＤＰ」、リン酸エステル系液状難燃剤、味の素株式会社製）１０重量％、反応性添加剤（商品名「プレンアクトＫＲ４４」、チタネート系カップリング剤、味の素ファインテクノ株式会社製）２重量％、溶融張力向上剤（商品名「メタブレンＡ−３０００」、三菱レイヨン株式会社製）により混練物を得、厚み１００μｍのフィルムを作成して得た。比抵抗は６Ω・ｃｍであった。【０１７４】
本実施の形態において、高分子抵抗体４はＰＴＣ特性を有し、温度が上昇すると抵抗値が上昇し、所定の温度になるように自己温度調節機能を有するようになり、温度コントロールが不要で安全性の高い面状発熱体としての機能を有するようになる。【０１７５】
また、自動車用座席装置に組み込まれる面状発熱体のカーシートヒーターとしては着座感や難燃性を満足することができる。【０１７６】
着座感は紙のような音鳴り感がなく、座席表皮材と同等の伸び特性、すなわち、５％の伸びに対して７ｋｇｆ以下の荷重であることで満足できる。【０１７７】
また、ＰＴＣ特性を有する面状発熱体として速熱性と省エネ性を、従来のチュービングヒータを発熱体とするものに比べて発揮することができる。【０１７８】
チュービングヒータを発熱体とするものは、温度制御器を必要として、ＯＮ−ＯＦＦ制御で通電を制御して発熱温度を制御している。【０１７９】
ＯＮ時のヒータ線温度は約８０℃まで上昇するため、座席表皮材とはある程度の距離をおいて配置する必要があるのに対して、本実施の形態の高分子発熱体１では、発熱温度が４０℃〜５０℃の範囲に自己制御されるので、座席表皮材近傍に近接して配置することができる。発熱温度が低く、座席近傍であることより、速熱性と外部への放熱ロスを低減できることによる省エネ性を実現できる。【０１８０】
また、電気絶縁性基材２に難燃性不織布を用いて、また、高分子抵抗体４、導電層５，５’に難燃剤を配合することで難燃性を実現できる。【０１８１】
難燃性は、高分子発熱体１単品での自動車用内装材難燃規格ＦＭＶＳＳ３０２規格（水平着火で不性はもとより自己消火するものや、標線間の燃焼速度が８０ｍｍ／ｍｉｎ以下であれば適合する）を満足する必要があり、少なくとも難燃剤の充填量が１０重量％以上あれば適合できることを確認した。【０１８２】
本実施の形態で得た高分子発熱体１を、８０℃炉中放置試験、１５０℃炉中放置試験、−２０℃と５０℃のヒートサイクル試験を実施した。その結果、それぞれ、５００時間、２００時間、２００回後も抵抗値変化率はいずれも初期の３０％以内であった。【０１８３】
この要因としては、反応性樹脂による架橋反応により結晶性樹脂そのもの、および結晶性樹脂と導電体との結合を図ったことに起因していると考えられた。【０１８４】
また、本実施の形態では高分子抵抗体４と電極３，３’が同一平面内では重ねあわない配置で示したが、導電層５，５’を介して接触するような形態であれば積層された配置であっても構わない。【０１８５】
（実施の形態７）
図５は、本発明の実施の形態７における高分子発熱体の概略構成図を示すものであり、図５（ａ）は平面図、図５（ｂ）は図５（ａ）におけるＸ−Ｙ断面図、図５（ｃ）は図５（ｂ）における破線部で囲んだ電極および導電部の拡大図である。図５において、発熱体５１の構成は以下の通りである。高分子発熱体５１は、電気絶縁性基材５２上に、一対の電極５３、５３’及び、高分子抵抗体５４、及び導電層５５、５５’を含む。【０１８６】
例えば、電気絶縁性基材５２は、ポリエステル繊維で作製されたニードルパンチタイプのもので、難燃剤が含浸処理された不織布を用いることができる。高分子抵抗体５４を熱融着により配置し、その後、導電層５５、５５’で予め被覆処理した電極５３、５３’を、電極５３、５３’と高分子抵抗体５４が直接接触することがないように導電層５５、５５’を熱融着させ高分子発熱体５１を得た。このとき電極５３、５３’としては、直径０．０６ｍｍの錫メッキ銅線を１９本撚って得たものである。なお電極５３、５３’に給電するためのリード線は省略した。【０１８７】
このとき、高分子抵抗体５４は下記の材料、手順により混練物を作成後、カレンダー加工によりフィルム状に加工したものを使用した。【０１８８】
高分子抵抗体５４は、結晶性樹脂として、エチレン・メタアクリル酸メチル共重合体（商品名「アクリフトＣＭ５０２１」、融点６７℃、住友化学（株）製）３０部と、エチレン・メタアクリル酸共重合体（商品名「ニュクレルＮ１５６０」、融点９０℃、三井・デュポンポリケミカル（株）製）３０部と、エチレン・メタアクリル酸共重合体金属配位物（商品名「ハイミラン１７０２」、融点９０℃、三井・デュポンポリケミカ（株）製）４０部とで構成した。【０１８９】
この結晶性樹脂３５重量％と、反応性樹脂（商品名「ボンドファースト７Ｂ」、住友化学（株）製）２重量％と、２種類の導電体として、カーボンブラック（商品名「プリンテックスＬ」、１次粒子径２１ｎｍ、デグサ社製）２５重量％と、グラファイト（商品名「ＧＲ１５」、鱗状黒鉛、日本黒鉛（株）製）１８重量％と、難燃剤（商品名「レオフォスＲＤＰ」、リン酸エステル系液状難燃剤、味の素（株）製）２０重量％により混練物Ａを作製した。【０１９０】
次に、エラストマーとして、スチレン系熱可塑性エラストマー（商品名「タフテックＭ１９４３」）、旭化成エンジニアリング（株）製）４０重量％と、カーボンブラック（商品名「＃１０Ｂ」、１次粒子径７５ｎｍ、三菱化学株製）４５重量％と炭化タングステン（井澤金属（株）製）１３重量％と、溶融張力向上剤として、メタアクリル酸アルキル・アクリル酸アルキル共重合物と４フッ化エチレン共重合物との混合物（商品名「メタブレンＡ３０００」、三菱レイヨン（株）製）２重量％から混練物Ｂを作製した。【０１９１】
そして、混練物Ａと混練物Ｂとを等量と、離型剤として変性シリコーンオイル２重量％と流動性付与剤として、メタアクリル酸アルキル・アクリル酸アルキル共重合物２重量％とを混練して高分子抵抗体５４を作製した。【０１９２】
導電層５５、５５’は、樹脂成分として、エチレン−メタクリレート共重合体（商品名「ＣＧ４００２」、住友化学（株）製）１７重量％と、エチレン系コポリマー（商品名「アクリフトＷＨ２０６」（エチレン−メチルメタクリレート共重合体、三井住友化学（株）性）７重両％を、導電体として、導電性ウィスカ（商品名「ＦＴＬ−１１０」、針状酸化チタン、石原産業（株）製）３８重量％、カーボンブラック（商品名「ファーネスブラック＃１０Ｂ」、粒子径８４ｎｍ、三菱化学（株）製）１２重量％、カーボンブラック（商品名「プリンテックスＬ」、１次粒子径２１ｎｍ、デグサ社製）１２重量％、難燃剤として（商品名「レオフォスＲＤＰ」、リン酸エステル系液状難燃剤、味の素（株）製）１０重量％、反応性添加剤として（商品名「プレンアクトＫＲ４４」、チタネート系カップリング剤、味の素ファインテクノ（株）性）２重量％、溶融張力向上剤として（商品名「メタブレンＡ−３０００」、三菱レイヨン（株））２重量％により混練物を得た。これを錫メッキ銅からなる金属細線（直径０．０５ｍｍ）を１９本撚って得たものを電極５３、５３’としたものと共押出成形し、電極部と導電層部が一体となった導電性被覆電極を得た。【０１９３】
このとき導電層の比抵抗は１Ω・ｃｍ、ＰＴＣ特性としては２０℃の抵抗値に対する８０℃の抵抗値比率は、１．８、８０℃における導電層抵抗値に対する高分子抵抗体の抵抗値比率は２．０であった。【０１９４】
この面状発熱体を構成する高分子発熱体５１は、図３および図４に示したように、座席暖房用ヒータとして自動車の座席装置６である座部７及び背もたれ８に基材５２側を上部として取り付けて使用されるものである。【０１９５】
座部７及び背もたれ８の吊り込み部（図示せず）に対応するために中央部や周縁部に吊り込むための耳部（基材５２の延長部）が設けられるが、ここでは省略している。【０１９６】
また、このような高分子発熱体５１を装着した座部７及び背もたれ８は、一般的に座席に腰掛けた人体による荷重がかかった時に変形し、荷重がかからなくなると復元するウレタンパット等の座席基材９と座席表皮１０を備えている。従って、座部７及び背もたれ８の座席基材９上に高分子抵抗体５４側を、座席表皮１０に基材５２側を配置して取り付けられる薄い面状発熱体である高分子発熱体５１も、前記した座部７及び背もたれ８の変形に対応して相似の変形をしなければならない。【０１９７】
そのために、種々の発熱パターンの設計、そのための電極５３、５３’並びに導電層５５、５５’の配置形状を変更する必要があることは言うまでもないが、ここでは省略している。【０１９８】
電極５３、５３’は、相対向するように幅の広い一対（電気的に正側と負側）を高分子発熱体５１の長手方向の外側部に沿って配置し、これに接触するように配設した導電層５５、５５’を介し、高分子抵抗体５４に電流が流れ、発熱する。【０１９９】
本実施の形態において、高分子抵抗体５４はＰＴＣ特性を有し、温度が上昇すると抵抗値が上昇し、所定の温度になるように自己温度調節機能を有するようになり、温度コントロールが不要で安全性の高い面状発熱体としての機能を有するようになる。【０２００】
また、自動車の座席装置６に組み込まれる面状発熱体のカーシートヒーターとしては着座感や難燃性を満足することができる。【０２０１】
着座感は、紙のような音鳴り感がなく、座席表皮材と同等の伸び特性、すなわち、５％の伸びに対して７ｋｇｆ以下の荷重であることで満足できる。【０２０２】
また、ＰＴＣ特性を有する面状発熱体として速熱性と省エネ性を、従来のチュービングヒータを発熱体とするものに比べて発揮することができる。チュービングヒータを発熱体とするものは、温度制御器を必要として、ＯＮ−ＯＦＦ制御で通電を制御して発熱温度を制御している。【０２０３】
ＯＮ時のヒータ線温度は約８０℃まで上昇するため、座席表皮材とはある程度の距離をおいて配置する必要があるのに対して、本実施の形態の高分子発熱体では、発熱温度が４０℃〜５０℃の範囲に自己制御されるので、座席表皮材近傍に近接して配置することができる。発熱温度が低く、座席近傍であることより、速熱性と外部への放熱ロスを低減できることによる省エネ性を実現できる。【０２０４】
また、電気絶縁性基材５２に難燃性不織布を用いて、また、高分子抵抗体５４、導電層５５、５５’に難燃剤を配合することで難燃性を実現できる。【０２０５】
難燃性は、高分子発熱体単品での自動車用内装材難燃規格ＦＭＶＳＳ３０２規格（水平着火で不燃性はもとより自己消火するものや、標線間の燃焼速度が８０ｍｍ／ｍｉｎ以下であれば適合する）を満足する必要があり、少なくとも難燃剤の充填量が１０重量％以上あれば適合できることを確認した。【０２０６】
本実施の形態で得た高分子発熱体を、８０℃炉中放置試験、１５０℃炉中放置試験、−２０℃と５０℃のヒートサイクル試験を実施した。その結果、それぞれ、５００時間、２００時間、２００回後も抵抗値変化率はいずれも初期の３０％以内であった。この要因としては、反応性樹脂による架橋反応により結晶性樹脂そのもの、および結晶性樹脂と導電体との結合を図ったことに起因していると考えられた。そのメカニズムの詳細は現時点では不明であるが以下のように推察している。【０２０７】
まず、ＰＴＣ特性を有する抵抗体組成物とするためには、用いる結晶性樹脂は、その融点が発熱飽和温度以上の近傍にあるものを選択する必要がある。【０２０８】
導電体としては、できるだけ少ない添加量で所定の抵抗値を達成することが求められるが、そうした導電体は一般的には導電性カーボンブラックと呼ばれるもので、１次粒子径が約２０ｎｍ以下でストラクチャー（葡萄の房のように１次粒子の集合体のことをいう。吸油量で相関付けられている）の発達した構造のものであるが、そうした導電性カーボンブラックでは一方で、ＰＴＣ特性を発現しにくいという欠点を有していた。【０２０９】
これは、導電性カーボンブラックではストラクチャーが発達して、結晶性樹脂の温度による比容積の変化（これがＰＴＣ特性発現の主因と言われている）によってもストラクチャーの導電パスが切断されにくいことによるといわれている。【０２１０】
一方で、１次粒子径の大きいカーボンブラックは優れたＰＴＣ特性を有することを発明者らは知見として得ていた。【０２１１】
また、グラファイトのような導電体は、カーボンブラックに比べるとさらに粒子径が大きく、かつ鱗片のような層状構造を有すること、さらに、金属やセラミックなどの導電体は、粒子径が大きく、無定形の優れた導電性（小さい体積固有抵抗（カーボンやグラファイト系の１００分の１以下））を有することを発明者らは知見として得ていた。これらの複数の導電体を組み合わせることで、厚みが約１００ミクロンメートル以下で、面積抵抗が４００Ω／□以下、比抵抗が３Ω・ｃｍ以下の抵抗を有するとともに、ＰＴＣ特性のひとつの指標となる、温度に対する抵抗値変化倍率において、２０℃の抵抗値に対する５０℃の抵抗値の比が１．５以上、２０℃の抵抗値に対する８０℃の抵抗値の比が５以上の抵抗体組成物とすることができた。【０２１２】
こうした低抵抗でありながら優れたＰＴＣ特性を発揮できたメカニズムの詳細は不明であるが、結晶性樹脂と複数の導電体を組み合わせたことによる新規な導電パスの形成と、難燃剤を液状としたことで、液体の大きな熱膨張係数を利用することができたことによると考えている。【０２１３】
また、導電体の形状としてはウィスカ形状のものを用いて実施したが、球状やその他イガ形状のものでも構わない。【０２１４】
さらに本実施の形態では高分子抵抗体５４上に導電層５５、５５’を介して電極５３、５３’を配置したが、導電層を介して接触するような形態であればどのような配置であっても構わない。【０２１５】
（実施の形態８）
図６は、本発明の実施の形態８における高分子発熱体の概略構成図を示すものであり、図６（ａ）は平面図、図６（ｂ）は図６（ａ）におけるＸ−Ｙ断面図、図６（ｃ）は図６（ｂ）における破線部で囲んだ電極および導電部の拡大図である。図６において、発熱体６１の構成は以下の通りである。高分子発熱体６１は、電気絶縁性基材６２上に、一対の電極６３、６３’及び、高分子抵抗体６４、及び導電層６５、６５’を含む。【０２１６】
例えば、電気絶縁性基材６２は、ポリエステル繊維で作製されたニードルパンチタイプのもので、難燃剤が含浸処理された不織布を用いることができる。導電層６５、６５’で予め被覆処理した電極６３、６３’を、電極６３、６３’と高分子抵抗体６４が直接接触することがないように導電層６５、６５’を電気絶縁性基材６２に所定の間隔を保持しながら熱融着させ、その上に高分子抵抗体６４を熱融着により配置し、高分子発熱体６１を得た。このとき電極６３、６３’としては、直径０．０６ｍｍの銀銅合金線を１９本撚って得たものである。なお電極６３、６３’に給電するためのリード線は省略した。また図６では、高分子抵抗体６４は、電気絶縁性基材６２と離れたように図示されているが、実際は電極６３、６３’同士の間隔が充分に広いこと（少なくとも５０ｍｍ以上、好ましくは１００ｍｍ〜２００ｍｍ程度）と、導電層６５、６５’の厚みが薄いため（少なくとも０．０１ｍｍ以上、好ましくは０．１〜０．５ｍｍ程度）、充分電気絶縁性基材上に熱融着されることとなる。【０２１７】
このとき、高分子抵抗体６４は実施の形態７と同様の方法で加工したものを使用した。【０２１８】
導電層６５、６５’は、樹脂成分として、エチレン酢酸ビニル共重合体（商品名「エバフレックスＥＶ１５０」、三井・デュポンポリケミカル（株）製）２１重量％と、金属親和性を示す官能基を含む樹脂（商品名「タフテックＭ１９４３」（水添スチレン系熱可塑性エラストマーの変性タイプ、旭化成（株）製）９重量％を、導電体として、導電性ウィスカ（商品名「ＦＴＬ−１１０」、針状酸化チタン、石原産業（株）製）４０重量％、カーボンブラック（商品名「ファーネスブラック＃１０Ｂ」、粒子径８４ｎｍ、三菱化学（株）製）１５重量％、難燃剤として（商品名「レオフォスＲＤＰ」、リン酸エステル系液状難燃剤、味の素（株）製）１０重量％、反応性添加剤として（商品名「プレンアクトＫＲ４４」、チタネート系カップリング剤、味の素ファインテクノ（株）性）５重量％により混練物を得た。これを銀銅合金からなる金属細線（直径０．０６ｍｍ）を１９本撚って得たものを電極６３、６３’としたものと共押出成形し、電極部と導電層部が一体となった導電性被覆電極を得た。【０２１９】
このとき導電層の比抵抗は２Ω・ｃｍ、ＰＴＣ特性としては２０℃の抵抗値に対する８０℃の抵抗値比率は、２．５、８０℃における導電層抵抗値に対する高分子抵抗体の抵抗値比率は１．５であった。【０２２０】
本実施の形態において、高分子抵抗体６４はＰＴＣ特性を有し、温度が上昇すると抵抗値が上昇し、所定の温度になるように自己温度調節機能を有するようになり、温度コントロールが不要で安全性の高い面状発熱体としての機能を有するようになる。【０２２１】
また、自動車用座席装置に組み込まれる面状発熱体のカーシートヒーターとしては着座感や難燃性を満足することができる。【０２２２】
着座感は、紙のような音鳴り感がなく、座席表皮材と同等の伸び特性、すなわち５％の伸びに対して７ｋｇｆ以下の荷重であることで満足できる。【０２２３】
また、ＰＴＣ特性を有する面状発熱体として速熱性と省エネ性を、従来のチュービングヒータを発熱体とするものに比べて発揮することができる。チュービングヒータを発熱体とするものは、温度制御器を必要として、ＯＮ−ＯＦＦ制御で通電を制御して発熱温度を制御している。【０２２４】
ＯＮ時のヒータ線温度は約８０℃まで上昇するため、座席表皮材とはある程度の距離をおいて配置する必要があるのに対して、本実施の形態の高分子発熱体では、発熱温度が４０℃〜５０℃の範囲に自己制御されるので、座席表皮材近傍に近接して配置することができる。発熱温度が低く、座席近傍であることより、速熱性と外部への放熱ロスを低減できることによる省エネ性を実現できる。【０２２５】
また、電気絶縁性基材６２に難燃性不織布を用いて、また、高分子抵抗体６４、導電層６５、６５’に難燃剤を配合することで難燃性を実現できる。【０２２６】
難燃性は、高分子発熱体単品での自動車用内装材難燃規格ＦＭＶＳＳ３０２規格（水平着火で不燃性はもとより自己消火するものや、標線間の燃焼速度が８０ｍｍ／ｍｉｎ以下であれば適合する）を満足する必要があり、少なくとも難燃剤の充填量が１０重量％以上あれば適合できることを確認した。【０２２７】
本実施の形態で得た高分子発熱体を、８０℃炉中放置試験、１５０℃炉中放置試験、−２０℃と５０℃のヒートサイクル試験を実施した。その結果、それぞれ、５００時間、２００時間、２００回後も抵抗値変化率はいずれも初期の３０％以内であった。この要因としては、反応性樹脂による架橋反応により結晶性樹脂そのもの、および結晶性樹脂と導電体との結合を図ったことに起因していると考えられた。【０２２８】
さらに本実施の形態８では高分子抵抗体６４の下に導電層６５、６５’を介して電極６３、６３’を配置したが、導電層を介して接触するような形態であればどのような配置であっても構わない。【０２２９】
また、本実施の形態７及び８においては、抵抗体の上側の保護層を省略した形で図示したが、耐水性や耐摩耗性を考慮した上でそれら上側の保護層を設けていても構わない。【０２３０】
なお、本発明は、本発明の趣旨ならびに範囲を逸脱することなく、明細書の記載、並びに周知の技術に基づいて、当業者が様々な変更、応用することも本発明の予定するところであり、保護を求める範囲に含まれる。【０２３１】
本出願は、２００８年２月１８日出願の日本特許出願（特願２００８−０３５５８３）、２００８年１０月１６日出願の日本特許出願（特願２００８−２６７０１４）、２００８年１２月１２日出願の日本特許出願（特願２００８−３１６３８２）、に基づくものであり、その内容はここに参照として取り込まれる。
【産業上の利用可能性】
【０２３２】
以上のように、本発明にかかる高分子発熱体は、柔軟性に富み、信頼性が高く、暖房用発熱体として自動車の座席装置、ハンドル装置、その他の部位の暖房に供することができるものである。
【図１】
2009104361.tif 000003
【図２】
2009104361.tif 000004
【図３】
2009104361.tif 000005
【図４】
2009104361.tif 000006
【図５】
2009104361.tif 000007
【図６】
2009104361.tif 000008
【図７】
2009104361.tif 000009
【図８】
2009104361.tif 000010
【手続補正書】
【提出日】平成22年5月28日(2010.5.28)
【手続補正１】
【補正対象書類名】明細書
【補正対象項目名】全文
【補正方法】変更
【補正の内容】
【発明の詳細な説明】
【技術分野】
【０００１】
本発明は、高分子抵抗体のジュール熱を利用した高分子発熱体に関し、更に詳しくは、長期信頼性を有し、かつ低コストで作成できる高分子発熱体に関するものである。
【背景技術】
【０００２】
従来から面状発熱体の発熱部として、カーボンブラックや金属粉末、グラファイトなどの導電性物質を樹脂に分散して得られたものが知られている。
【０００３】
なかでも導電性物質と樹脂との組合せにより、自己温度制御機能を示すＰＴＣ発熱体（正の抵抗温度特性を意味する英語Ｐｏｓｉｔｉｖｅ  Ｔｅｍｐｅｒａｔｕｒｅ  Ｃｏｅｆｆｉｃｉｅｎｔの略を意味する）を用いた場合には、温度制御回路が不要となり、部品点数を少なくできるなど、メリットのあるデバイスとして知られている。
【０００４】
これらの構成は、図７，８に示すように、セラミックや絶縁処理された金属板など、筺体構造としての機能を有するベース材１０１上に、導電性インキ組成物を印刷、あるいは塗布して得られる電極１０２と、これにより給電される位置に抵抗体インク組成物を印刷、あるいは塗布して得られる抵抗体１０３とを設け、発熱体１０４を形成していた。図７は発熱体の平面図、図８は図７のＸ−Ｙ断面図である。
【０００５】
従来から、印刷により高分子抵抗体を形成してこれを発熱体として用いた例としては、露・霜除去用として自動車のドアミラーや、洗面台のミラー、床暖房器具等がある（例えば特許文献１参照）。
【先行技術文献】
【特許文献】
【０００６】
【特許文献１】特開２００２−３７１６９９号公報
【発明の概要】
【発明が解決しようとする課題】
【０００７】
前記従来の構成では、用いられる抵抗体組成物の比抵抗は通常１０００Ω・ｃｍ以上であり、そのため櫛形電極のように非常に近接して給電する構成となっていた。また通常、櫛形電極は銀ペーストを用い、印刷・乾燥により形成されるので、その使用量が多くなるため高価なものとなっていた。
【０００８】
高分子抵抗体をインクとして作製したものは、塗布量調整により数十ミクロンメートル程度の薄膜状に発熱部を形成できるので、高分子発熱体としての柔軟性を発揮することは容易である。しかしながら、インク状の高分子抵抗体を塗布する面としては、平滑で含浸することがなく、かつ腰のあるポリエステルフィルムなどの電気絶縁性基材を用いる必要があり、柔軟性を損ねる結果となっていた。また、高分子発熱体の給電部として、高価な導電性ペーストを櫛型電極として多量に用いる必要があるため、コストが高いという欠点を有していた。
【０００９】
一方、押し出し成型に用いる抵抗体では、インクに供するものに比べてミリメートル単位の厚肉となり、柔軟性に欠けるとともに、電極ケーブル間が近接した構成となり面状発熱体と言えるものでななかった。Ｔダイ押し出し加工やカレンダー加工などの薄肉成型法もあるが、これらの加工法に適した高分子抵抗体の提案はされていない。
【００１０】
上記従来の技術の問題点に鑑み、本発明が解決しようとする課題は、薄肉成型可能な低抵抗を示す高分子抵抗体を提供した場合、面状発熱体の使用感と信頼性を向上させるとともに低コスト化を図った高分子発熱体を提供することにある。
【課題を解決するための手段】
【００１１】
前記従来の課題を解決するための本発明の高分子発熱体は、第１の態様として、電気絶縁性基材と、前記電気絶縁性基材上に配置された複数本の金属細線で構成される少なくとも一対の電極と、前記一対の電極とは直接接触しないＰＴＣ特性を有する高分子抵抗体と、前記電極と前記高分子抵抗体との双方に接触する導電層とを具備し、前記導電層が少なくとも樹脂成分と導電体成分と添加剤成分とを含むものである。
【００１２】
また、本発明の高分子発熱体は、第２の態様として、電気絶縁性基材と、前記電気絶縁性基材上に配置された複数本の金属細線で構成される少なくとも一対の電極と、前記一対の電極とは直接接触しないＰＴＣ特性を有する高分子抵抗体と、前記電極と前記高分子抵抗体との双方に接触する導電層とを具備し、前記導電層が少なくとも架橋性樹脂成分と導電体成分とを含むものである。
【００１３】
また、本発明の高分子発熱体は、第３の態様として、電気絶縁性基材と、前記電気絶縁性基材上に配設されたＰＴＣ特性を有する高分子抵抗体と、前記高分子抵抗体とは直接接触しない複数本の金属細線で構成される少なくとも一対の電極と、前記高分子抵抗体と前記電極との双方に接触する導電層から形成されてなる高分子発熱体において、前記導電層がＰＴＣ特性を示すものである。
【００１４】
本発明では低抵抗を示す高分子抵抗体を薄膜に形成することを基本とするものである。この構成により、高分子抵抗体に給電する電極間を櫛形構成とする必要性はなくなり、広い間隔で電極を配置することが可能となり、電極の使用量を低減するとともに高分子抵抗体をパターン化する必要がないため低コストの面状発熱体を提供できる。
【００１５】
本発明における導電層の役割としては主に３点ある。
【００１６】
すなわち、その第１点は、電極自身に被覆を設けることによる耐屈曲性の向上である。電極のみを屈曲する場合に比べると被覆している樹脂がバッファー的な効果を示し耐屈曲特性が改善されることを我々は既に突き止めている。
【００１７】
また、第２点は、導電層を介した電極部と高分子抵抗体部との密着性改善である。金属電極を高分子抵抗体に直接熱融着などした場合には、その圧着時の条件にも寄るが、高分子抵抗体にクラックが入る場合がある。しかし、導電層を介した場合には導電層の樹脂成分が存在するために、例えば予め電極を導電層で被覆したものを押出し成形しておき、その被覆つきの導電電極を高分子抵抗体に融着した場合には、クラックなどが入ることなく良好な密着性、接着性が得られることがわかった。
【００１８】
さらに、第３点は、仮に金属線からなる電極部の一部が断線あるいは断線に近い状態になり電流集中が生じたとしても、導電層の導電成分として、高分子抵抗体とは組成の異なる成分、例えば無機系の導電材料や金属系材料などといった燃えにくい材質を用いることにより、発煙発火に至らないバリア効果を示すことが可能である。
【００１９】
本発明においてはこれらの３つの役割に注目し、長期使用時においても、電極部と高分子抵抗体部との間での電流供給を妨げることなく、導電層としての機能を維持し続けることを可能とするものである。
【００２０】
本発明の第２の態様は特に上記２つ目の役割に注目したものである。つまり、導電層が容易に熱変化、構造変化しないことが重要な要件であり、種々の樹脂組成などを考慮した結果、導電層の樹脂成分として架橋性樹脂成分を含む組成が上記条件を満たすことを見出し、本発明に至った。架橋処理した樹脂の場合は架橋処理をしていない樹脂に比べると樹脂の構造安定性、熱安定性に優れ、導電層としての役割のひとつである低抵抗特性を長期にわたり維持することが可能である。
【００２１】
本発明の第３の態様では、導電層の材料組成を高分子抵抗体の材料組成と類似、あるいは比較的似たようなものを選ぶことによって、導電層と高分子抵抗体の熱変化、構造変化が近いものとなり、長期にわたり界面部位において亀裂などの生じない構成とすることができることを見出し、本発明に至った。すなわち導電層の材料組成においても、高分子抵抗体と同様にＰＴＣ特性を示す材料組成にすることにより、本発明の目的を達成させることが可能となる。
【００２２】
導電層と同様の機能を果たすものとして、導電性の被覆材があるが、本発明においては、電極と導電層、及び導電層と高分子抵抗体のそれぞれが接着、密着された状態であれば良く、電極自身の被覆の状態は問わない。結果として電極部が導電層により全面が覆われたものであっても良いし、また一部のみが覆われたような状態であっても構わない。
【発明の効果】
【００２３】
本発明によれば、薄膜かつ低抵抗の面状発熱体を提供できるとともに、使用感と信頼性も高めることができ、しかも低コスト化を促進できるものである。
【図面の簡単な説明】
【００２４】
【図１】本発明の実施の形態１〜６における高分子発熱体の構成を示す平面図
【図２】図１のＸ−Ｙ断面図
【図３】本発明の実施の形態１〜８における高分子発熱体を取りつけた自動車の座席装置を示す透視側面図
【図４】図３に示す座席の透視正面図
【図５】（ａ）本発明の実施の形態７における高分子発熱体の平面図、（ｂ）同高分子発熱体の断面図、（ｃ）同高分子発熱体の拡大図
【図６】（ａ）本発明の実施の形態８における高分子発熱体の平面図、（ｂ）同高分子発熱体の断面図、（ｃ）同高分子発熱体の拡大図
【図７】従来の発熱体を示す平面図
【図８】図７のＸ−Ｙ断面図
【発明を実施するための形態】
【００２５】
第１の発明は、電気絶縁性基材と、前記電気絶縁性基材上に配設された複数本の金属細線で構成される少なくとも一対の電極と、前記一対の電極とは直接接触しないＰＴＣ特性を有する高分子抵抗体と、前記電極と前記高分子抵抗体との双方に接触する導電層とを具備し、前記導電層が少なくとも樹脂成分と導電体成分と添加剤成分とを含むものであり、抵抗体組成物に給電する電極間を櫛形構成とする必要性はなくなり、広い間隔で電極を配置することが可能となり、電極の使用量を低減するとともに高分子抵抗体をパターン化する必要がないため低コストの面状発熱体を提供できる。
【００２６】
また、複雑な工法を必要とせず、Ｔダイやカレンダーロール法などによって得た高分子抵抗体や導電層を電極と共に電気絶縁性基材に熱融着などによって貼り合わせることによって容易に作製できる。
【００２７】
さらに複数本の金属細線からなる電極と高分子抵抗体との間に設けた導電層が、電極及び高分子抵抗体との密着性を仲介する役割を果たし、金属細線を直接高分子抵抗体に貼り合せた場合に比較して、屈曲性などの耐久性能を向上させることができる。
【００２８】
第２の発明は、特に第１の発明の高分子発熱体において、導電層の樹脂成分が、金属親和性を示す官能基を有するものであり、導電層と電極となる金属との界面での接触状態を良好に保つことができるため、発熱特性の良好な発熱体を容易に得ることができる。
【００２９】
第３の発明は、電気絶縁性基材と、前記電気絶縁性基材上に配置された複数本の金属細線で構成される少なくとも一対の電極と、前記一対の電極とは直接接触しないＰＴＣ特性を有する高分子抵抗体と、前記電極と前記高分子抵抗体との双方に接触する導電層とを具備し、前記導電層が少なくとも架橋性樹脂成分と導電体成分を含むものであり、導電層の樹脂成分が架橋性樹脂成分で構成されるため、熱安定性に優れ、長期的に変化の少ない導電層を得ることができる。また、複数本の金属細線からなる電極と高分子抵抗体との間に設けた導電層が、電極及び高分子抵抗体との密着性を仲介する役割を果たし、金属細線を直接高分子抵抗体に貼り合せた場合に比較して、屈曲性などの耐久性能を向上させることができる。
【００３０】
第４の発明は、特に第３の発明の高分子発熱体において、前記導電層が、架橋性樹脂成分と導電体成分と溶融張力向上剤成分とを含有することによって、樹脂成分と導電体成分の混練分散加工時に導電体成分等の分散性が向上すると共に、溶融樹脂の張力を向上させることができ、反応性架橋剤とのバランスで樹脂の成形性を低下させることなく、所望の成分を有する樹脂組成物を容易に得ることが可能となる。
【００３１】
第５の発明は、特に第３または第４の発明の高分子発熱体において、導電層の架橋性樹脂成分が、反応性添加剤により架橋されてなるものであり、樹脂成分と導電体成分を混練、分散させながら架橋反応を進行させることができるため、工法的にも簡便な手法で導電層組成物を作成できる。
【００３２】
第６の発明は、特に第１または第３の発明の高分子発熱体において、導電層の導電体成分の重量比率が、導電層重量に対して５０重量％以上８０重量％以下含まれるものである。
【００３３】
導電体をこの重量比率で導電層中に含むため、金属細線からなる電極が断線した際においても、樹脂成分よりも導電体成分が多く存在することにより、断線が生じ電流が集中した場合にも、スパーク発生を抑制できる。また、８０重量％以下とすることにより樹脂成分ならびに添加剤成分は、２０重量％以上含まれることとなるため、導電層としての屈曲性や、ある程度の柔軟性を保持することができる。
【００３４】
第７の発明は、特に第１、第３、第６のいずれか１つの発明の高分子発熱体において、導電層の導電体成分が、カーボンブラック、グラファイト、カーボンナノチューブ、カーボン繊維、導電性セラミック繊維、導電性ウィスカ、金属繊維、導電性無機酸化物、導電性ポリマー繊維の少なくとも一種から選ばれる導電体を含むものであり、導電体の原料が比較的安価にかつ安定して入手できるため、高品質でコストを抑えた高分子発熱体を提供できる。
【００３５】
第８の発明は、特に第１の発明の高分子発熱体において、導電層の添加剤成分が、リン系、窒素系、シリコーン系の少なくとも１種の難燃剤を含有することによって、外部から加熱された場合においてもまた電極線が断線して局部的に温度上昇などが生じても、発煙発火を抑制することができる高分子発熱体を提供することができる。
【００３６】
第９の発明は、特に第１〜第８のいずれか１つの発明の高分子発熱体において、導電層の比抵抗が０．０１〜５００Ω・ｃｍに設定したもので、導電層での発熱ロスなどが少なく、電気的にも安定した高分子発熱体を作成できる。
【００３７】
０．０１Ω・ｃｍよりも小さくするためには導電体の比率を高める必要があるが、その場合バインダとなる樹脂比率が低くなるため金属との密着性が低下してしまう。また、５００Ω・ｃｍよりも大きくなると、電圧を印加した際に高分子抵抗体よりも導電層の抵抗値が大きくなり、導電層のみが発熱し、面状発熱体を得ることができない。
【００３８】
第１０の発明は、電気絶縁性基材と、前記電気絶縁性基材上に配置されたＰＴＣ特性を有する高分子抵抗体と、前記高分子抵抗体とは直接接触しない複数本の金属細線で構成される少なくとも一対の電極と、前記高分子抵抗体と前記電極との双方に接触する導電層から形成されてなる高分子発熱体において、前記導電層がＰＴＣ特性を示すものであり、熱安定性に優れ、長期的に変化の少ない導電層を得ることができる。また、複数本の金属細線からなる電極と高分子抵抗体との間に設けた導電層が、電極及び高分子抵抗体との密着性を仲介する役割を果たし、金属細線を直接高分子抵抗体に貼り合せた場合に比較して、屈曲性などの耐久性能を向上させることができる。
【００３９】
第１１の発明は、特に第１０の発明の高分子発熱体において、高分子抵抗体と電極との間隔が０．０１ｍｍ〜３ｍｍの範囲であるものであり、その間に存在する導電層が金属電極と高分子抵抗体との緩衝材的な役割を果たすと共に、電圧印加時に大きな抵抗となることなく、スムーズに高分子抵抗体の発熱を実現できる。０．０１ｍｍよりも間隔が狭くなると、工法のばらつきにもよるが、電極となる金属と高分子抵抗体が直接接触することになり、上記で説明した３つ目の役割の発煙発火に対するバリア効果を充分に発揮させることが難しい。また３ｍｍよりも大きくなると、導電層の比抵抗にも依存するが導電層での発熱ロスが大きくなり、高分子抵抗体としての特性として好ましくない。
【００４０】
第１２の発明は、特に第１０の発明の高分子発熱体において、導電層がＰＴＣ特性として、８０℃における抵抗値が２０℃における抵抗値に対して１０倍以下となるものである。導電層に関しても高分子抵抗体と同様のＰＴＣ特性を有する類似材料組成にすることにより、相互の密着性などを改善することができるが、一方、導電層自身のＰＴＣ特性として高温状態でのＰＴＣ変化倍率が大きくなると、高分子抵抗体の抵抗値特性に影響を及ぼす場合がある。従ってある一定倍率以下のＰＴＣ特性を有することが好ましく、本発明においては一般に発熱温度として比較的高温レベルであるが、８０℃付近の発熱状態時においても、ＰＴＣ特性としての抵抗値変化倍率が２０℃に対して１０倍以下となることがより好ましいとした。
【００４１】
第１３の発明は、特に第１０〜第１２のいずれか１つの発明の高分子発熱体において、導電層の比抵抗に対する高分子抵抗体の比抵抗の比率が８０℃以下の温度領域において１００倍以下となるものである。高分子抵抗体と導電層の比抵抗値が等しい場合でも、被覆層は間隔が狭いため抵抗値としては約１／１０００程度と考えられることから、本発明で定義した抵抗比率の関係であれば、導電層の抵抗が高分子抵抗体の発熱を阻害することなく、良好な発熱体を得ることができる。
【００４２】
第１４の発明は、特に第１０〜第１３のいずれか１つの発明の高分子発熱体において、導電層が電極に対して平行であることを特徴とするものであり、電圧印加方向に対して、導電層が均一の厚み、幅で存在することになるので、高分子発熱体にはどの領域においてもほぼ等しい電圧が印加されることになり、均一発熱の良好な発熱体を得ることが可能となる。
【００４３】
第１５の発明は、特に第１０〜第１４のいずれか１つの発明の高分子発熱体において、導電層の組成物と電極を構成する金属細線とを共押出成形してなるもので、予め、導電層と電極で押出成形しておくことにより電極と導電層の密着性を向上させることができる。このように作成した導電層を有する電極を高分子抵抗体と熱融着などにより発熱体として成形することができるため、比較的簡易な方法で発熱体を得ることができる。
【００４４】
第１６の発明は、特に第１、第３、第１０のいずれか１つの発明の高分子発熱体において、電極が錫めっき銅、銀含有銅、銀銅合金の少なくとも１種を含む金属細線よりなり、柔軟性、屈曲性に優れるため、良好な発熱特性を有する高分子発熱体を長期に渡り提供することができる。
【００４５】
第１７の発明は、特に第１、第３、第１０のいずれか１つの発明の高分子発熱体において、電気絶縁性基材が樹脂フィルム、織布、不織布の少なくとも１種からなり、使用感や長期信頼性に優れた高分子発熱体を得ることができる。
【００４６】
第１８の発明は、これら第１〜１７記載の高分子発熱体を例えば座部、背もたれ部の少なくとも一方に配置し、暖房用熱源として自動車用座席装置に搭載したものである。
【００４７】
以下、本発明の実施の形態について、図面を参照しながら説明する。なお、この実施の形態によって本発明が限定されるものではない。
【００４８】
（実施の形態１）
図１，２において、高分子発熱体１は、電気絶縁性基材２上に、一対の電極３，３’、高分子抵抗体４、及び導電層５，５’を含んで構成される。
【００４９】
例えば、電気絶縁性基材２は、ポリエステル繊維で作製されたニードルパンチタイプのもので、難燃剤が含浸処理された不織布を用いることができる。
【００５０】
一対の電極３，３’としては、線径０．０６ｍｍの銀銅合金線を１５本撚って得たものであり、不織布上の所定位置に熱融着処理して得た。
【００５１】
電極３，３’とは直接接触しないように高分子抵抗体４を同様に熱融着により配置し、その後、前記高分子抵抗体４と電極３，３’とを接触させるための導電層５，５’が熱融着により形成してある。なお、電極３，３’に給電するためのリード線は省略した。
【００５２】
このとき、高分子抵抗体４は以下の材料、手順により混練物を作成後、カレンダー加工によりフィルム状に加工したものを使用した。
【００５３】
すなわち、高分子抵抗体４は、結晶性樹脂として、エチレン・メタアクリル酸メチル共重合体（商品名「アクリフトＣＭ５０２１」、融点６７℃、住友化学（株）製）３０部と、エチレン・メタアクリル酸共重合体（商品名「ニュクレルＮ１５６０」、融点９０℃、三井・デュポンポリケミカル（株）製）３０部と、エチレン・メタアクリル酸共重合体金属配位物（商品名「ハイミラン１７０２」、融点９０℃、三井・デュポンポリケミカ（株）製）４０部とで構成した。
【００５４】
この結晶性樹脂３５重量％と、反応性樹脂（商品名「ボンドファースト７Ｂ」、住友化学（株）製）２重量％と、２種類の導電体として、カーボンブラック（商品名「プリンテックスＬ」、１次粒子径２１ｎｍ、デグサ社製）２５重量％と、グラファイト（商品名「ＧＲ１５」、鱗状黒鉛、日本黒鉛（株）製）１８重量％と、難燃剤（商品名「レオフォスＲＤＰ」、リン酸エステル系液状難燃剤、味の素（株）製）２０重量％により混練物Ａを作製した。
【００５５】
次に、エラストマーとして、スチレン系熱可塑性エラストマー（商品名「タフテックＭ１９４３」）、旭化成エンジニアリング（株）製）４０重量％と、カーボンブラック（商品名「＃１０Ｂ」、１次粒子径７５ｎｍ、三菱化学（株）製）４５重量％と、炭化タングステン（井澤金属（株）製）１３重量％と、溶融張力向上剤として、メタアクリル酸アルキル・アクリル酸アルキル共重合物と４フッ化エチレン共重合物との混合物（商品名「メタブレンＡ３０００」、三菱レイヨン（株）製）２重量％から混練物Ｂを作製した。
【００５６】
そして、混練物Ａと混練物Ｂとを等量と、離型剤として変性シリコーンオイル２重量％と流動性付与剤として、メタアクリル酸アルキル・アクリル酸アルキル共重合物２重量％とを混練して高分子抵抗体４を作製した。
【００５７】
導電層５，５’は、樹脂成分として、エチレン酢酸ビニル共重合体（商品名「エバフレックスＥＶ１５０」、三井・デュポンポリケミカル（株）製）２１重量％と、金属親和性を示す官能基として無水マレイン酸を含む樹脂（商品名「ボンダインＬＸ４１１０」、エチレン−アクリル酸エステル−無水マレイン酸三元共重合樹脂、住友化学（株）製）９重量％を、導電体として、導電性ウィスカ（商品名「ＦＴＬ−１１０」、針状酸化チタン、石原産業（株）製）４５重量％、カーボンブラック（商品名「プリンテックスＬ」、１次粒子径２１ｎｍ、デグサ社製）１５重量％、難燃剤（商品名「レオフォスＲＤＰ」、リン酸エステル系液状難燃剤、味の素（株）製）１０重量％により混練物を得、厚み１００μｍのフィルムを作成して得た。比抵抗は５Ω・ｃｍであった。
【００５８】
この面状発熱体を構成する高分子発熱体１は、図３，４に示したように、例えば、自動車の座席装置６である座部７及び背もたれ８に基材２側を上部として取り付けて使用されるものである。
【００５９】
座部７及び背もたれ８の吊り込み部（図示せず）に対応するために中央部や周縁部に吊り込むための耳部（基材２の延長部）が設けられるが、ここでは省略している。
【００６０】
また、このような高分子発熱体１を装着した座部７及び背もたれ８は、一般的に座席に腰掛けた人体による荷重がかかった時に変形し、荷重がかからなくなると復元するウレタンパット等の座席基材９と座席表皮１０を備えている。従って、座部７及び背もたれ８の座席基材９上に高分子抵抗体４側を、座席表皮１０に基材２側を配置して取り付けられる薄い面状発熱体である高分子発熱体１も、前記した座部７及び背もたれ８の変形に対応して相似の変形をしなければならない。
【００６１】
そのために、種々の発熱パターンの設計、そのための電極３，３’並びに導電層５，５’の配置形状を変更する必要があることは言うまでもないが、ここでは省略している。
【００６２】
電極３，３’は、相対向するように幅の広い一対（電気的に正側と負側）を高分子発熱体１の長手方向の外側部に沿って配置し、これに接触するように配設した導電層５，５’を介して高分子抵抗体４に電流が流れ、発熱する。
【００６３】
本実施の形態において、高分子抵抗体４はＰＴＣ特性を有し、温度が上昇すると抵抗値が上昇し、所定の温度になるように自己温度調節機能を有するようになり、温度コントロールが不要で安全性の高い面状発熱体としての機能を有するようになる。
【００６４】
また、自動車の座席装置６に組み込まれる面状発熱体のカーシートヒーターとしては着座感や難燃性を満足することができる。
【００６５】
着座感は、紙のような音鳴り感がなく、座席表皮材と同等の伸び特性、すなわち、５％の伸びに対して７ｋｇｆ以下の荷重であることで満足できる。
【００６６】
また、ＰＴＣ特性を有する面状発熱体として速熱性と省エネ性を、従来のチュービングヒータを発熱体とするものに比べて発揮することができる。
【００６７】
チュービングヒータを発熱体とするものは、温度制御器を必要として、ＯＮ−ＯＦＦ制御で通電を制御して発熱温度を制御している。
【００６８】
ＯＮ時のヒータ線温度は約８０℃まで上昇するため、座席表皮材とはある程度の距離をおいて配置する必要があるのに対して、本実施の形態の高分子発熱体では、発熱温度が４０℃〜５０℃の範囲に自己制御されるので、座席表皮材近傍に近接して配置することができる。発熱温度が低く、座席近傍であることより、速熱性と外部への放熱ロスを低減できることによる省エネ性を実現できる。
【００６９】
また、電気絶縁性基材２に難燃性不織布を用いて、また、高分子抵抗体４、導電層５，５’に難燃剤を配合することで難燃性を実現できる。
【００７０】
難燃性は、高分子発熱体単品での自動車用内装材難燃規格ＦＭＶＳＳ３０２規格（水平着火で不燃性はもとより自己消火するものや、標線間の燃焼速度が８０ｍｍ／ｍｉｎ以下であれば適合する）を満足する必要があり、少なくとも難燃剤の充填量が１０重量％以上あれば適合できることを確認した。
【００７１】
本実施の形態で得た高分子発熱体を、８０℃炉中放置試験、１５０℃炉中放置試験、−２０℃と５０℃のヒートサイクル試験を実施した。
【００７２】
その結果、それぞれ、５００時間、２００時間、２００回後も抵抗値変化率はいずれも初期の３０％以内であった。この要因としては、反応性樹脂による架橋反応により結晶性樹脂そのもの、および結晶性樹脂と導電体との結合を図ったことに起因していると考えられた。
【００７３】
優れたＰＴＣ特性を発揮するために、複数の導電体を組み合わせることと、海島構成とすることを本実施の形態では適用している。そのメカニズムの詳細は現時点では不明であるが以下のように推察している。
【００７４】
まず、ＰＴＣ特性を有する抵抗体組成物とするためには、用いる結晶性樹脂は、その融点が発熱飽和温度以上の近傍にあるものを選択する必要がある。
【００７５】
導電体としては、できるだけ少ない添加量で所定の抵抗値を達成することが求められるが、そうした導電体は一般的には導電性カーボンブラックと呼ばれるもので、１次粒子径が約２０ｎｍ以下でストラクチャー（葡萄の房のように１次粒子の集合体のことをいう。吸油量で相関付けられている）の発達した構造のものであるが、そうした導電性カーボンブラックでは一方で、ＰＴＣ特性を発現しにくいという欠点を有していた。
【００７６】
これは、導電性カーボンブラックではストラクチャーが発達して、結晶性樹脂の温度による比容積の変化（これがＰＴＣ特性発現の主因と言われている）によってもストラクチャーの導電パスが切断されにくいことによるといわれている。
【００７７】
一方で、１次粒子径の大きいカーボンブラックは優れたＰＴＣ特性を有することを発明者らは知見として得ていた。
【００７８】
また、グラファイトのような導電体は、カーボンブラックに比べるとさらに粒子径が大きく、かつ鱗片のような層状構造を有すること、さらに、金属やセラミックなどの導電体は、粒子径が大きく、無定形の優れた導電性（小さい体積固有抵抗（カーボンやグラファイト系の１００分の１以下））を有することを発明者らは知見として得ていた。これらの複数の導電体を組み合わせることで、厚みが約１００ミクロンメートル以下で、面積抵抗が４００Ω／□以下、比抵抗が３Ω・ｃｍ以下の抵抗を有するとともに、ＰＴＣ特性のひとつの指標となる、温度に対する抵抗値変化倍率において、２０℃の抵抗値に対する５０℃の抵抗値の比が１．５以上、２０℃の抵抗値に対する８０℃の抵抗値の比が５以上の抵抗体組成物とすることができた。
【００７９】
こうした低抵抗でありながら優れたＰＴＣ特性を発揮できたメカニズムの詳細は不明であるが、結晶性樹脂と複数の導電体を組み合わせたことによる新規な導電パスの形成と、難燃剤を液状としたことで、液体の大きな熱膨張係数を利用することができたことによると考えている。
【００８０】
また、モンタン酸部分けん化エステルなどのワックス、さらには他のワックス等の可塑剤や分散剤を必要に応じて用いても良いことは言うまでもない。
【００８１】
また、導電体の形状としてはウィスカ形状のものを用いて実施したが、球状やその他イガ形状のものでも構わない。
【００８２】
さらに、本実施の形態では高分子抵抗体４と電極３，３’が同一平面内では重ねあわない配置で示したが、導電層５，５’を介して接触するような形態であれば積層された配置であっても構わない。
【００８３】
（実施の形態２）
本発明の実施の形態２における高分子発熱体においては、実施の形態１と同様の構造のものを用いた。
【００８４】
例えば、電気絶縁性基材２は、ポリエステル繊維で作製されたファインエンボス加工したもので、難燃剤が含浸処理された不織布を用いることができる。
【００８５】
一対の電極３，３’としては、線径０．０８ｍｍの錫めっき銅線を１９本撚って得たものであり、不織布上の所定位置に熱融着処理し得た。電極３，３’とは直接接触しないように高分子抵抗体４を同様に熱融着により配置し、その後、電極３，３’及び高分子抵抗体４を接触させるための導電層５，５’を熱融着することにより高分子発熱体１を得た。なお、電極３，３’に給電するためのリード線は省略した。
【００８６】
このとき、高分子抵抗体４は実施の形態１と同様の方法で加工したものを使用した。
【００８７】
導電層５，５’は、樹脂成分として、エチレン酢酸ビニル共重合体（商品名「エバフレックスＥＶ１５０」、三井・デュポンポリケミカル（株）製）２１重量％と、金属親和性を示す官能基を含む樹脂（商品名「タフテックＭ１９４３」（水添スチレン系熱可塑性エラストマーの変性タイプ、旭化成（株）製）９重量％を、導電体として、導電性ウィスカ（商品名「ＦＴＬ−１１０」、針状酸化チタン、石原産業（株）製）３０重量％、カーボンブラック（商品名「ファーネスブラック＃１０Ｂ」、粒子径８４ｎｍ、三菱化学（株）製）３０重量％、難燃剤（商品名「レオフォスＲＤＰ」、リン酸エステル系液状難燃剤、味の素（株）製）１０重量％により混練物を得、厚み１００μｍのフィルムを作成して得た。比抵抗は６Ω・ｃｍであった。
【００８８】
本実施の形態において、高分子抵抗体４はＰＴＣ特性を有し、温度が上昇すると抵抗値が上昇し、所定の温度になるように自己温度調節機能を有するようになり、温度コントロールが不要で安全性の高い面状発熱体としての機能を有するようになる。
【００８９】
また、自動車用座席装置に組み込まれる面状発熱体のカーシートヒーターとしては着座感や難燃性を満足することができる。
【００９０】
着座感は、紙のような音鳴り感がなく、座席表皮材と同等の伸び特性、すなわち、５％の伸びに対して７ｋｇｆ以下の荷重であることで満足できる。
【００９１】
また、ＰＴＣ特性を有する面状発熱体として速熱性と省エネ性を、従来のチュービングヒータを発熱体とするものに比べて発揮することができる。
【００９２】
チュービングヒータを発熱体とするものは、温度制御器を必要として、ＯＮ−ＯＦＦ制御で通電を制御して発熱温度を制御している。
【００９３】
ＯＮ時のヒータ線温度は約８０℃まで上昇するため、座席表皮材とはある程度の距離をおいて配置する必要があるのに対して、本実施の形態の高分子発熱体では、発熱温度が４０℃〜５０℃の範囲に自己制御されるので、座席表皮材近傍に近接して配置することができる。発熱温度が低く、座席近傍であることより、速熱性と外部への放熱ロスを低減できることによる省エネ性を実現できる。
【００９４】
また、電気絶縁性基材２に難燃性不織布を用いて、また、高分子抵抗体４、導電層５，５’に難燃剤を配合することで難燃性を実現できる。
【００９５】
難燃性は、高分子発熱体単品での自動車用内装材難燃規格ＦＭＶＳＳ３０２規格（水平着火で不燃性はもとより自己消火するものや、標線間の燃焼速度が８０ｍｍ／ｍｉｎ以下であれば適合する）を満足する必要があり、少なくとも難燃剤の充填量が１０重量％以上あれば適合できることを確認した。
【００９６】
本実施の形態で得た高分子発熱体を、８０℃炉中放置試験、１５０℃炉中放置試験、−２０℃と５０℃のヒートサイクル試験を実施した。
【００９７】
その結果、それぞれ、５００時間、２００時間、２００回後も抵抗値変化率はいずれも初期の３０％以内であった。
【００９８】
この要因としては、反応性樹脂による架橋反応により結晶性樹脂そのもの、および結晶性樹脂と導電体との結合を図ったことに起因していると考えられた。
【００９９】
また本実施の形態では高分子抵抗体４と電極３，３’が同一平面内では重ねあわない配置で示したが、導電層５，５’を介して接触するような形態であれば積層された配置であっても構わない。
【０１００】
（実施の形態３）
本発明の実施の形態３における高分子発熱体においては、実施の形態１と同様の構造のものを用いた。
【０１０１】
例えば、電気絶縁性基材２は、ポリエステル繊維で作製されたファインエンボス加工したもので、難燃剤が含浸処理された不織布を用いることができる。
【０１０２】
一対の電極３，３’としては、線径０．０６ｍｍの３％銀を含む銀銅合金線を１９本平行配置して得たものであり、不織布上の所定位置に熱融着処理し得た。電極３，３’とは直接接触しないように高分子抵抗体４を同様に熱融着により配置し、その後、電極３，３’及び高分子抵抗体４を接触させるための導電層５，５’を熱融着することにより高分子発熱体１を得た。なお電極３，３’に給電するためのリード線は省略した。
【０１０３】
このとき、高分子抵抗体４は実施の形態１と同様の方法で加工したものを使用した。
【０１０４】
導電層５，５’は、実施の形態１と同様のものを用いた。
【０１０５】
本実施の形態において、高分子抵抗体４はＰＴＣ特性を有し、温度が上昇すると抵抗値が上昇し、所定の温度になるように自己温度調節機能を有するようになり、温度コントロールが不要で安全性の高い面状発熱体としての機能を有するようになる。
【０１０６】
また、自動車用座席装置に組み込まれる面状発熱体のカーシートヒーターとしては着座感や難燃性を満足することができる。
【０１０７】
着座感は、紙のような音鳴り感がなく、座席表皮材と同等の伸び特性、すなわち、５％の伸びに対して７ｋｇｆ以下の荷重であることで満足できる。
【０１０８】
また、ＰＴＣ特性を有する面状発熱体として速熱性と省エネ性を、従来のチュービングヒータを発熱体とするものに比べて発揮することができる。
【０１０９】
チュービングヒータを発熱体とするものは、温度制御器を必要として、ＯＮ−ＯＦＦ制御で通電を制御して発熱温度を制御している。
【０１１０】
ＯＮ時のヒータ線温度は約８０℃まで上昇するため、座席表皮材とはある程度の距離をおいて配置する必要があるのに対して、本実施の形態の高分子発熱体では、発熱温度が４０℃〜５０℃の範囲に自己制御されるので、座席表皮材近傍に近接して配置することができる。発熱温度が低く、座席近傍であることより、速熱性と外部への放熱ロスを低減できることによる省エネ性を実現できる。
【０１１１】
また、電気絶縁性基材２に難燃性不織布を用いて、また、高分子抵抗体４、導電層５，５’に難燃剤を配合することで難燃性を実現できる。
【０１１２】
難燃性は、高分子発熱体単品での自動車用内装材難燃規格ＦＭＶＳＳ３０２規格（水平着火で不燃性はもとより自己消火するものや、標線間の燃焼速度が８０ｍｍ／ｍｉｎ以下であれば適合する）を満足する必要があり、少なくとも難燃剤の充填量が１０重量％以上あれば適合できることを確認した。
【０１１３】
本実施の形態で得た高分子発熱体を、８０℃炉中放置試験、１５０℃炉中放置試験、−２０℃と５０℃のヒートサイクル試験を実施した。
【０１１４】
その結果、それぞれ、５００時間、２００時間、２００回後も抵抗値変化率はいずれも初期の３０％以内であった。
【０１１５】
この要因としては、反応性樹脂による架橋反応により結晶性樹脂そのもの、および結晶性樹脂と導電体との結合を図ったことに起因していると考えられた。
【０１１６】
また本実施の形態では高分子抵抗体４と電極３，３’が同一平面内では重ねあわない配置で示したが、導電層５，５’を介して接触するような形態であれば積層された配置であっても構わない。
【０１１７】
（実施の形態４）
本発明の実施の形態４における高分子発熱体においては、図１，２に示した実施の形態１と同様の構造のものを用いた。
【０１１８】
高分子抵抗体４は下記の材料、手順により混練物を作成後、カレンダー加工によりフィルム状に加工したものを使用した。
【０１１９】
すなわち、高分子抵抗体４は、結晶性樹脂として、エチレン・メタアクリル酸メチル共重合体（商品名「アクリフトＣＭ５０２１」、融点６７℃、住友化学株式会社製）３０部と、エチレン・メタアクリル酸共重合体（商品名「ニュクレルＮ１５６０」、融点９０℃、三井・デュポンポリケミカル株式会社製）３０部と、エチレン・メタアクリル酸共重合体金属配位物（商品名「ハイミラン１７０２」、融点９０℃、三井・デュポンポリケミカ株式会社製）４０部とで構成した。
【０１２０】
この結晶性樹脂３５重量％と、反応性樹脂（商品名「ボンドファースト７Ｂ」、住友化学株式会社製）２重量％と、２種類の導電体として、カーボンブラック（商品名「プリンテックスＬ」、１次粒子径２１ｎｍ、デグサ株式会社製）２５重量％と、グラファイト（商品名「ＧＲ１５」、鱗状黒鉛、日本黒鉛株式会社製）１８重量％と、難燃剤（商品名「レオフォスＲＤＰ」、リン酸エステル系液状難燃剤、味の素株式会社製）２０重量％により混練物Ａを作製した。
【０１２１】
次に、エラストマーとして、スチレン系熱可塑性エラストマー（商品名「タフテックＭ１９４３」）、旭化成エンジニアリング株式会社製）４０重量％と、カーボンブラック（商品名「＃１０Ｂ」、１次粒子径７５ｎｍ、三菱化学株式会社製）４５重量％と、炭化タングステン（井澤金属（株）製）１３重量％と、溶融張力向上剤として、メタアクリル酸アルキル・アクリル酸アルキル共重合物と４フッ化エチレン共重合物との混合物（商品名「メタブレンＡ３０００」、三菱レイヨン株式会社製）２重量％から混練物Ｂを作製した。
【０１２２】
そして、混練物Ａと混練物Ｂとを等量と、離型剤として変性シリコーンオイル２重量％と流動性付与剤として、メタアクリル酸アルキル・アクリル酸アルキル共重合物２重量％とを混練して高分子抵抗体４を作製した。
【０１２３】
導電層５，５’は、樹脂成分として、エチレン酢酸ビニル共重合体（商品名「エバフレックスＥＶ１５０」、三井・デュポンポリケミカル株式会社製）２１重量％と、金属親和性を示す官能基として無水マレイン酸を含む樹脂（商品名「ボンダインＬＸ４１１０」、エチレン−アクリル酸エステル−無水マレイン酸三元共重合樹脂、住友化学株式会社製）１０重量％を、導電体として、導電性ウィスカ（商品名「ＦＴＬ−１１０」、針状酸化チタン、石原産業株式会社製）４０重量％、カーボンブラック（商品名「プリンテックスＬ」、１次粒子径２１ｎｍ、デグサ株式会社製）１５重量％、難燃剤（商品名「レオフォスＲＤＰ」、リン酸エステル系液状難燃剤、味の素株式会社製）１０重量％、反応性添加剤（商品名「パーヘキサ２５Ｂ−４０」、２，５−ジメチル−２，５−ジ（ｔ−ブチルパーオキシ）ヘキサン、日本油脂株式会社製）４重量％により混練物を得、厚み１００μｍのフィルムを作成して得た。比抵抗は５Ω・ｃｍであった。
【０１２４】
この面状発熱体を構成する高分子発熱体１は、図３，４に示したように、暖房用熱源として自動車の座席装置６の座部７及び背もたれ８に基材２側を上部として取り付けて使用されるものである。
【０１２５】
座部７及び背もたれ８の吊り込み部（図示せず）に対応するために中央部や周縁部に吊り込むための耳部（基材２の延長部）が設けられるが、ここでは省略している。
【０１２６】
また、このような高分子発熱体１を装着した座部７及び背もたれ８は、一般的に座席に腰掛けた人体による荷重がかかった時に変形し、荷重がかからなくなると復元するウレタンパット等の座席基材９と座席表皮１０とを備えている。従って、座部７及び背もたれ８の座席基材９上に高分子抵抗体４側を、座席表皮１０に基材２側を配置して取り付けられる薄い面状発熱体である高分子発熱体１も、それらの変形に対応して相似の変形をしなければならない。
【０１２７】
そのために、種々の発熱パターンの設計、そのための電極３，３’並びに導電層５，５’の配置形状を変更する必要があることは言うまでもないが、ここでは省略している。
【０１２８】
電極３，３’は、相対向するように幅の広い一対（電気的に正側と負側）を高分子発熱体１の長手方向の外側部に沿って配置し、これに接触するように配設した導電層５，５’を介し、高分子抵抗体４に電流が流れ、発熱する。
【０１２９】
本実施の形態において、高分子抵抗体４はＰＴＣ特性を有し、温度が上昇すると抵抗値が上昇し、所定の温度になるように自己温度調節機能を有するようになり、温度コントロールが不要で安全性の高い面状発熱体としての機能を有するようになる。
【０１３０】
また、自動車の座席装置６に組み込まれる面状発熱体のカーシートヒーターとしては着座感や難燃性を満足することができる。
【０１３１】
着座感は、紙のような音鳴り感がなく、座席表皮材と同等の伸び特性、すなわち、５％の伸びに対して７ｋｇｆ以下の荷重であることで満足できる。
【０１３２】
また、ＰＴＣ特性を有する面状発熱体として速熱性と省エネ性を、従来のチュービングヒータを発熱体とするものに比べて発揮することができる。
【０１３３】
チュービングヒータを発熱体とするものは、温度制御器を必要として、ＯＮ−ＯＦＦ制御で通電を制御して発熱温度を制御している。
【０１３４】
ＯＮ時のヒータ線温度は約８０℃まで上昇するため、座席表皮１０とはある程度の距離をおいて配置する必要があるのに対して、本実施の形態の高分子発熱体１では、発熱温度が４０℃〜５０℃の範囲に自己制御されるので、座席表皮１０近傍に近接して配置することができる。発熱温度が低く、座席近傍であることより、速熱性と外部への放熱ロスを低減できることによる省エネ性を実現できる。
【０１３５】
また、電気絶縁性基材２に難燃性不織布を用いて、また、高分子抵抗体４、導電層５，５’に難燃剤を配合することで難燃性を実現できる。
【０１３６】
難燃性は、高分子発熱体１単品での自動車用内装材難燃規格ＦＭＶＳＳ３０２規格（水平着火で不燃性はもとより自己消火するものや、標線間の燃焼速度が８０ｍｍ／ｍｉｎ以下であれば適合する）を満足する必要があり、少なくとも難燃剤の充填量が１０重量％以上あれば適合できることを確認した。
【０１３７】
本実施の形態で得た高分子発熱体１を、８０℃炉中放置試験、１５０℃炉中放置試験、−２０℃と５０℃のヒートサイクル試験を実施した。
【０１３８】
その結果、それぞれ、５００時間、２００時間、２００回後も抵抗値変化率はいずれも初期の３０％以内であった。
【０１３９】
この要因としては、反応性樹脂による架橋反応により結晶性樹脂そのもの、および結晶性樹脂と導電体との結合を図ったことに起因していると考えられた。
【０１４０】
優れたＰＴＣ特性を発揮するために、複数の導電体を組み合わせることと、海島構成とすることを本実施の形態では適用している。
【０１４１】
そのメカニズムの詳細は現時点では不明であるが以下のように推察している。
【０１４２】
まず、ＰＴＣ特性を有する抵抗体組成物とするためには、用いる結晶性樹脂は、その融点が発熱飽和温度以上の近傍にあるものを選択する必要がある。
【０１４３】
導電体としては、できるだけ少ない添加量で所定の抵抗値を達成することが求められるが、そうした導電体は一般的には導電性カーボンブラックと呼ばれるもので、１次粒子径が約２０ｎｍ以下でストラクチャー（葡萄の房のように１次粒子の集合体のことをいう。吸油量で相関付けられている）の発達した構造のものであるが、そうした導電性カーボンブラックでは一方で、ＰＴＣ特性を発現しにくいという欠点を有していた。
【０１４４】
これは、導電性カーボンブラックではストラクチャーが発達して、結晶性樹脂の温度による比容積の変化（これがＰＴＣ特性発現の主因と言われている）によってもストラクチャーの導電パスが切断されにくいことによるといわれている。
【０１４５】
一方で、１次粒子径の大きいカーボンブラックは優れたＰＴＣ特性を有することを発明者らは知見として得ていた。
【０１４６】
また、グラファイトのような導電体は、カーボンブラックに比べるとさらに粒子径が大きく、かつ鱗片のような層状構造を有すること、さらに、金属やセラミックなどの導電体は、粒子径が大きく、無定形の優れた導電性（小さい体積固有抵抗（カーボンやグラファイト系の１００分の１以下））を有することを発明者らは知見として得ていた。これらの複数の導電体を組み合わせることで、厚みが約１００ミクロンメートル以下で、面積抵抗が４００Ω／□以下、比抵抗が３Ω・ｃｍ以下の抵抗を有するとともに、ＰＴＣ特性のひとつの指標となる、温度に対する抵抗値変化倍率において、２０℃の抵抗値に対する５０℃の抵抗値の比が１．５以上、２０℃の抵抗値に対する８０℃の抵抗値の比が５以上の抵抗体組成物とすることができた。
【０１４７】
こうした低抵抗でありながら優れたＰＴＣ特性を発揮できたメカニズムの詳細は不明であるが、結晶性樹脂と複数の導電体を組み合わせたことによる新規な導電パスの形成と、難燃剤を液状としたことで、液体の大きな熱膨張係数を利用することができたことによると考えている。
【０１４８】
また、導電体の形状としてはウィスカ形状のものを用いて実施したが、球状やその他イガ形状のものでも構わない。
【０１４９】
さらに本実施の形態では高分子抵抗体４と電極３，３’が同一平面内では重ねあわない配置で示したが、導電層５，５’を介して接触するような形態であれば積層された配置であっても構わない。
【０１５０】
（実施の形態５）
実施の形態５における高分子発熱体においては、実施の形態４と同様の構造のものを用いた。
【０１５１】
例えば、電気絶縁性基材２は、ポリエステル繊維で作製されたファインエンボス加工したもので、難燃剤が含浸処理された不織布を用いることができる。
【０１５２】
一対の電極３，３’としては、線径０．０８ｍｍの錫めっき銅線を１９本撚って得たものであり、不織布上の所定位置に熱融着処理し得た。
【０１５３】
電極３，３’とは直接接触しないように高分子抵抗体４を同様に熱融着により配置し、その後、電極３，３’及び高分子抵抗体４を接触させるための導電層５，５’を熱融着することにより高分子発熱体１を得た。なお、電極３，３’に給電するためのリード線は省略した。
【０１５４】
このとき、高分子抵抗体４は実施の形態４と同様の方法で加工したものを使用した。
【０１５５】
導電層５，５’は、樹脂成分として、エチレン酢酸ビニル共重合体（商品名「エバフレックスＥＶ１５０」、三井・デュポンポリケミカル株式会社製）２１重量％と、金属親和性を示す官能基を含む樹脂（商品名「タフテックＭ１９４３」（水添スチレン系熱可塑性エラストマーの変性タイプ、旭化成株式会社製）９重量％を、導電体として、導電性ウィスカ（商品名「ＦＴＬ−１１０」、針状酸化チタン、石原産業株式会社製）３０重量％、カーボンブラック（商品名「ファーネスブラック＃１０Ｂ」、粒子径８４ｎｍ、三菱化学株式会社製）２５重量％、難燃剤（商品名「レオフォスＲＤＰ」、リン酸エステル系液状難燃剤、味の素株式会社製）１０重量％、反応性添加剤（商品名「プレンアクトＫＲ４４」、チタネート系カップリング剤、味の素ファインテクノ株式会社製）５重量％により混練物を得、厚み１００μｍのフィルムを作成して得た。比抵抗は６Ω・ｃｍであった。
【０１５６】
本実施の形態において、高分子抵抗体４はＰＴＣ特性を有し、温度が上昇すると抵抗値が上昇し、所定の温度になるように自己温度調節機能を有するようになり、温度コントロールが不要で安全性の高い面状発熱体としての機能を有するようになる。
【０１５７】
また、自動車用座席装置に組み込まれる面状発熱体のカーシートヒーターとしては着座感や難燃性を満足することができる。
【０１５８】
着座感は紙のような音鳴り感がなく、座席表皮材と同等の伸び特性、すなわち、５％の伸びに対して７ｋｇｆ以下の荷重であることで満足できる。
【０１５９】
また、ＰＴＣ特性を有する面状発熱体として速熱性と省エネ性を、従来のチュービングヒータを発熱体とするものに比べて発揮することができる。
【０１６０】
チュービングヒータを発熱体とするものは、温度制御器を必要として、ＯＮ−ＯＦＦ制御で通電を制御して発熱温度を制御している。
【０１６１】
ＯＮ時のヒータ線温度は約８０℃まで上昇するため、座席表皮材とはある程度の距離をおいて配置する必要があるのに対して、本実施の形態の高分子発熱体１では、発熱温度が４０℃〜５０℃の範囲に自己制御されるので、座席表皮材近傍に近接して配置することができる。発熱温度が低く、座席近傍であることより、速熱性と外部への放熱ロスを低減できることによる省エネ性を実現できる。
【０１６２】
また、電気絶縁性基材２に難燃性不織布を用いて、また、高分子抵抗体４、導電層５，５’に難燃剤を配合することで難燃性を実現できる。
【０１６３】
難燃性は、高分子発熱体１単品での自動車用内装材難燃規格ＦＭＶＳＳ３０２規格（水平着火で不燃性はもとより自己消火するものや、標線間の燃焼速度が８０ｍｍ／ｍｉｎ以下であれば適合する）を満足する必要があり、少なくとも難燃剤の充填量が１０重量％以上あれば適合できることを確認した。
【０１６４】
本実施の形態で得た高分子発熱体１を、８０℃炉中放置試験、１５０℃炉中放置試験、−２０℃と５０℃のヒートサイクル試験を実施した。
【０１６５】
その結果、それぞれ、５００時間、２００時間、２００回後も抵抗値変化率はいずれも初期の３０％以内であった。
【０１６６】
この要因としては、反応性樹脂による架橋反応により結晶性樹脂そのもの、および結晶性樹脂と導電体との結合を図ったことに起因していると考えられた。
【０１６７】
また、本実施の形態では高分子抵抗体４と電極３，３’が同一平面内では重ねあわない配置で示したが、導電層５，５’を介して接触するような形態であれば積層された配置であっても構わない。
【０１６８】
（実施の形態６）
実施の形態６における高分子発熱体においては、実施の形態４と同様の構造のものを用いた。
【０１６９】
例えば、電気絶縁性基材２は、ポリエステル繊維で作製されたファインエンボス加工したもので、難燃剤が含浸処理された不織布を用いることができる。
【０１７０】
一対の電極３，３’としては、線径０．０６ｍｍの３％銀を含む銀銅合金線を１９本平行配置して得たものであり、不織布上の所定位置に熱融着処理し得た。
【０１７１】
電極３，３’とは直接接触しないように高分子抵抗体４を同様に熱融着により配置し、その後、電極３，３’及び高分子抵抗体４を接触させるための導電層５，５’を熱融着することにより高分子発熱体１を得た。なお、電極３，３’に給電するためのリード線は省略した。
【０１７２】
このとき、高分子抵抗体４は実施の形態４と同様の方法で加工したものを使用した。
【０１７３】
導電層５，５’は、樹脂成分として、エチレン−メタクリレート共重合体（商品名「ＣＧ４００２」、住友化学株式会社製）１７重量％と、エチレン系コポリマー（商品名「アクリフトＷＨ２０６」（エチレン−メチルメタクリレート共重合体、三井住友化学株式会社製）７重両％を、導電体として、導電性ウィスカ（商品名「ＦＴＬ−１１０」、針状酸化チタン、石原産業株式会社製）４０重量％、カーボンブラック（商品名「ファーネスブラック＃１０Ｂ」、粒子径８４ｎｍ、三菱化学株式会社製）１２重量％、カーボンブラック（商品名「プリンテックスＬ」、１次粒子径２１ｎｍ、デグサ株式会社製）１２重量％、難燃剤（商品名「レオフォスＲＤＰ」、リン酸エステル系液状難燃剤、味の素株式会社製）１０重量％、反応性添加剤（商品名「プレンアクトＫＲ４４」、チタネート系カップリング剤、味の素ファインテクノ株式会社製）２重量％、溶融張力向上剤（商品名「メタブレンＡ−３０００」、三菱レイヨン株式会社製）により混練物を得、厚み１００μｍのフィルムを作成して得た。比抵抗は６Ω・ｃｍであった。
【０１７４】
本実施の形態において、高分子抵抗体４はＰＴＣ特性を有し、温度が上昇すると抵抗値が上昇し、所定の温度になるように自己温度調節機能を有するようになり、温度コントロールが不要で安全性の高い面状発熱体としての機能を有するようになる。
【０１７５】
また、自動車用座席装置に組み込まれる面状発熱体のカーシートヒーターとしては着座感や難燃性を満足することができる。
【０１７６】
着座感は紙のような音鳴り感がなく、座席表皮材と同等の伸び特性、すなわち、５％の伸びに対して７ｋｇｆ以下の荷重であることで満足できる。
【０１７７】
また、ＰＴＣ特性を有する面状発熱体として速熱性と省エネ性を、従来のチュービングヒータを発熱体とするものに比べて発揮することができる。
【０１７８】
チュービングヒータを発熱体とするものは、温度制御器を必要として、ＯＮ−ＯＦＦ制御で通電を制御して発熱温度を制御している。
【０１７９】
ＯＮ時のヒータ線温度は約８０℃まで上昇するため、座席表皮材とはある程度の距離をおいて配置する必要があるのに対して、本実施の形態の高分子発熱体１では、発熱温度が４０℃〜５０℃の範囲に自己制御されるので、座席表皮材近傍に近接して配置することができる。発熱温度が低く、座席近傍であることより、速熱性と外部への放熱ロスを低減できることによる省エネ性を実現できる。
【０１８０】
また、電気絶縁性基材２に難燃性不織布を用いて、また、高分子抵抗体４、導電層５，５’に難燃剤を配合することで難燃性を実現できる。
【０１８１】
難燃性は、高分子発熱体１単品での自動車用内装材難燃規格ＦＭＶＳＳ３０２規格（水平着火で不性はもとより自己消火するものや、標線間の燃焼速度が８０ｍｍ／ｍｉｎ以下であれば適合する）を満足する必要があり、少なくとも難燃剤の充填量が１０重量％以上あれば適合できることを確認した。
【０１８２】
本実施の形態で得た高分子発熱体１を、８０℃炉中放置試験、１５０℃炉中放置試験、−２０℃と５０℃のヒートサイクル試験を実施した。その結果、それぞれ、５００時間、２００時間、２００回後も抵抗値変化率はいずれも初期の３０％以内であった。
【０１８３】
この要因としては、反応性樹脂による架橋反応により結晶性樹脂そのもの、および結晶性樹脂と導電体との結合を図ったことに起因していると考えられた。
【０１８４】
また、本実施の形態では高分子抵抗体４と電極３，３’が同一平面内では重ねあわない配置で示したが、導電層５，５’を介して接触するような形態であれば積層された配置であっても構わない。
【０１８５】
（実施の形態７）
図５は、本発明の実施の形態７における高分子発熱体の概略構成図を示すものであり、図５（ａ）は平面図、図５（ｂ）は図５（ａ）におけるＸ−Ｙ断面図、図５（ｃ）は図５（ｂ）における破線部で囲んだ電極および導電部の拡大図である。図５において、発熱体５１の構成は以下の通りである。高分子発熱体５１は、電気絶縁性基材５２上に、一対の電極５３、５３’及び、高分子抵抗体５４、及び導電層５５、５５’を含む。
【０１８６】
例えば、電気絶縁性基材５２は、ポリエステル繊維で作製されたニードルパンチタイプのもので、難燃剤が含浸処理された不織布を用いることができる。高分子抵抗体５４を熱融着により配置し、その後、導電層５５、５５’で予め被覆処理した電極５３、５３’を、電極５３、５３’と高分子抵抗体５４が直接接触することがないように導電層５５、５５’を熱融着させ高分子発熱体５１を得た。このとき電極５３、５３’としては、直径０．０６ｍｍの錫メッキ銅線を１９本撚って得たものである。なお電極５３、５３’に給電するためのリード線は省略した。
【０１８７】
このとき、高分子抵抗体５４は下記の材料、手順により混練物を作成後、カレンダー加工によりフィルム状に加工したものを使用した。
【０１８８】
高分子抵抗体５４は、結晶性樹脂として、エチレン・メタアクリル酸メチル共重合体（商品名「アクリフトＣＭ５０２１」、融点６７℃、住友化学（株）製）３０部と、エチレン・メタアクリル酸共重合体（商品名「ニュクレルＮ１５６０」、融点９０℃、三井・デュポンポリケミカル（株）製）３０部と、エチレン・メタアクリル酸共重合体金属配位物（商品名「ハイミラン１７０２」、融点９０℃、三井・デュポンポリケミカ（株）製）４０部とで構成した。
【０１８９】
この結晶性樹脂３５重量％と、反応性樹脂（商品名「ボンドファースト７Ｂ」、住友化学（株）製）２重量％と、２種類の導電体として、カーボンブラック（商品名「プリンテックスＬ」、１次粒子径２１ｎｍ、デグサ社製）２５重量％と、グラファイト（商品名「ＧＲ１５」、鱗状黒鉛、日本黒鉛（株）製）１８重量％と、難燃剤（商品名「レオフォスＲＤＰ」、リン酸エステル系液状難燃剤、味の素（株）製）２０重量％により混練物Ａを作製した。
【０１９０】
次に、エラストマーとして、スチレン系熱可塑性エラストマー（商品名「タフテックＭ１９４３」）、旭化成エンジニアリング（株）製）４０重量％と、カーボンブラック（商品名「＃１０Ｂ」、１次粒子径７５ｎｍ、三菱化学株製）４５重量％と炭化タングステン（井澤金属（株）製）１３重量％と、溶融張力向上剤として、メタアクリル酸アルキル・アクリル酸アルキル共重合物と４フッ化エチレン共重合物との混合物（商品名「メタブレンＡ３０００」、三菱レイヨン（株）製）２重量％から混練物Ｂを作製した。
【０１９１】
そして、混練物Ａと混練物Ｂとを等量と、離型剤として変性シリコーンオイル２重量％と流動性付与剤として、メタアクリル酸アルキル・アクリル酸アルキル共重合物２重量％とを混練して高分子抵抗体５４を作製した。
【０１９２】
導電層５５、５５’は、樹脂成分として、エチレン−メタクリレート共重合体（商品名「ＣＧ４００２」、住友化学（株）製）１７重量％と、エチレン系コポリマー（商品名「アクリフトＷＨ２０６」（エチレン−メチルメタクリレート共重合体、三井住友化学（株）性）７重両％を、導電体として、導電性ウィスカ（商品名「ＦＴＬ−１１０」、針状酸化チタン、石原産業（株）製）３８重量％、カーボンブラック（商品名「ファーネスブラック＃１０Ｂ」、粒子径８４ｎｍ、三菱化学（株）製）１２重量％、カーボンブラック（商品名「プリンテックスＬ」、１次粒子径２１ｎｍ、デグサ社製）１２重量％、難燃剤として（商品名「レオフォスＲＤＰ」、リン酸エステル系液状難燃剤、味の素（株）製）１０重量％、反応性添加剤として（商品名「プレンアクトＫＲ４４」、チタネート系カップリング剤、味の素ファインテクノ（株）製）２重量％、溶融張力向上剤として（商品名「メタブレンＡ−３０００」、三菱レイヨン（株）製）２重量％により混練物を得た。これを錫メッキ銅からなる金属細線（直径０．０５ｍｍ）を１９本撚って得たものを電極５３、５３’としたものと共押出成形し、電極部と導電層部が一体となった導電性被覆電極を得た。
【０１９３】
このとき導電層の比抵抗は１Ω・ｃｍ、ＰＴＣ特性としては２０℃の抵抗値に対する８０℃の抵抗値比率は、１．８、８０℃における導電層抵抗値に対する高分子抵抗体の抵抗値比率は２．０であった。
【０１９４】
この面状発熱体を構成する高分子発熱体５１は、図３および図４に示したように、座席暖房用ヒータとして自動車の座席装置６である座部７及び背もたれ８に基材５２側を上部として取り付けて使用されるものである。
【０１９５】
座部７及び背もたれ８の吊り込み部（図示せず）に対応するために中央部や周縁部に吊り込むための耳部（基材５２の延長部）が設けられるが、ここでは省略している。
【０１９６】
また、このような高分子発熱体５１を装着した座部７及び背もたれ８は、一般的に座席に腰掛けた人体による荷重がかかった時に変形し、荷重がかからなくなると復元するウレタンパット等の座席基材９と座席表皮１０を備えている。従って、座部７及び背もたれ８の座席基材９上に高分子抵抗体５４側を、座席表皮１０に基材５２側を配置して取り付けられる薄い面状発熱体である高分子発熱体５１も、前記した座部７及び背もたれ８の変形に対応して相似の変形をしなければならない。
【０１９７】
そのために、種々の発熱パターンの設計、そのための電極５３、５３’並びに導電層５５、５５’の配置形状を変更する必要があることは言うまでもないが、ここでは省略している。
【０１９８】
電極５３、５３’は、相対向するように幅の広い一対（電気的に正側と負側）を高分子発熱体５１の長手方向の外側部に沿って配置し、これに接触するように配設した導電層５５、５５’を介し、高分子抵抗体５４に電流が流れ、発熱する。
【０１９９】
本実施の形態において、高分子抵抗体５４はＰＴＣ特性を有し、温度が上昇すると抵抗値が上昇し、所定の温度になるように自己温度調節機能を有するようになり、温度コントロールが不要で安全性の高い面状発熱体としての機能を有するようになる。
【０２００】
また、自動車の座席装置６に組み込まれる面状発熱体のカーシートヒーターとしては着座感や難燃性を満足することができる。
【０２０１】
着座感は、紙のような音鳴り感がなく、座席表皮材と同等の伸び特性、すなわち、５％の伸びに対して７ｋｇｆ以下の荷重であることで満足できる。
【０２０２】
また、ＰＴＣ特性を有する面状発熱体として速熱性と省エネ性を、従来のチュービングヒータを発熱体とするものに比べて発揮することができる。チュービングヒータを発熱体とするものは、温度制御器を必要として、ＯＮ−ＯＦＦ制御で通電を制御して発熱温度を制御している。
【０２０３】
ＯＮ時のヒータ線温度は約８０℃まで上昇するため、座席表皮材とはある程度の距離をおいて配置する必要があるのに対して、本実施の形態の高分子発熱体では、発熱温度が４０℃〜５０℃の範囲に自己制御されるので、座席表皮材近傍に近接して配置することができる。発熱温度が低く、座席近傍であることより、速熱性と外部への放熱ロスを低減できることによる省エネ性を実現できる。
【０２０４】
また、電気絶縁性基材５２に難燃性不織布を用いて、また、高分子抵抗体５４、導電層５５、５５’に難燃剤を配合することで難燃性を実現できる。
【０２０５】
難燃性は、高分子発熱体単品での自動車用内装材難燃規格ＦＭＶＳＳ３０２規格（水平着火で不燃性はもとより自己消火するものや、標線間の燃焼速度が８０ｍｍ／ｍｉｎ以下であれば適合する）を満足する必要があり、少なくとも難燃剤の充填量が１０重量％以上あれば適合できることを確認した。
【０２０６】
本実施の形態で得た高分子発熱体を、８０℃炉中放置試験、１５０℃炉中放置試験、−２０℃と５０℃のヒートサイクル試験を実施した。その結果、それぞれ、５００時間、２００時間、２００回後も抵抗値変化率はいずれも初期の３０％以内であった。この要因としては、反応性樹脂による架橋反応により結晶性樹脂そのもの、および結晶性樹脂と導電体との結合を図ったことに起因していると考えられた。そのメカニズムの詳細は現時点では不明であるが以下のように推察している。
【０２０７】
まず、ＰＴＣ特性を有する抵抗体組成物とするためには、用いる結晶性樹脂は、その融点が発熱飽和温度以上の近傍にあるものを選択する必要がある。
【０２０８】
導電体としては、できるだけ少ない添加量で所定の抵抗値を達成することが求められるが、そうした導電体は一般的には導電性カーボンブラックと呼ばれるもので、１次粒子径が約２０ｎｍ以下でストラクチャー（葡萄の房のように１次粒子の集合体のことをいう。吸油量で相関付けられている）の発達した構造のものであるが、そうした導電性カーボンブラックでは一方で、ＰＴＣ特性を発現しにくいという欠点を有していた。
【０２０９】
これは、導電性カーボンブラックではストラクチャーが発達して、結晶性樹脂の温度による比容積の変化（これがＰＴＣ特性発現の主因と言われている）によってもストラクチャーの導電パスが切断されにくいことによるといわれている。
【０２１０】
一方で、１次粒子径の大きいカーボンブラックは優れたＰＴＣ特性を有することを発明者らは知見として得ていた。
【０２１１】
また、グラファイトのような導電体は、カーボンブラックに比べるとさらに粒子径が大きく、かつ鱗片のような層状構造を有すること、さらに、金属やセラミックなどの導電体は、粒子径が大きく、無定形の優れた導電性（小さい体積固有抵抗（カーボンやグラファイト系の１００分の１以下））を有することを発明者らは知見として得ていた。これらの複数の導電体を組み合わせることで、厚みが約１００ミクロンメートル以下で、面積抵抗が４００Ω／□以下、比抵抗が３Ω・ｃｍ以下の抵抗を有するとともに、ＰＴＣ特性のひとつの指標となる、温度に対する抵抗値変化倍率において、２０℃の抵抗値に対する５０℃の抵抗値の比が１．５以上、２０℃の抵抗値に対する８０℃の抵抗値の比が５以上の抵抗体組成物とすることができた。
【０２１２】
こうした低抵抗でありながら優れたＰＴＣ特性を発揮できたメカニズムの詳細は不明であるが、結晶性樹脂と複数の導電体を組み合わせたことによる新規な導電パスの形成と、難燃剤を液状としたことで、液体の大きな熱膨張係数を利用することができたことによると考えている。
【０２１３】
また、導電体の形状としてはウィスカ形状のものを用いて実施したが、球状やその他イガ形状のものでも構わない。
【０２１４】
さらに本実施の形態では高分子抵抗体５４上に導電層５５、５５’を介して電極５３、５３’を配置したが、導電層を介して接触するような形態であればどのような配置であっても構わない。
【０２１５】
（実施の形態８）
図６は、本発明の実施の形態８における高分子発熱体の概略構成図を示すものであり、図６（ａ）は平面図、図６（ｂ）は図６（ａ）におけるＸ−Ｙ断面図、図６（ｃ）は図６（ｂ）における破線部で囲んだ電極および導電部の拡大図である。図６において、発熱体６１の構成は以下の通りである。高分子発熱体６１は、電気絶縁性基材６２上に、一対の電極６３、６３’及び、高分子抵抗体６４、及び導電層６５、６５’を含む。
【０２１６】
例えば、電気絶縁性基材６２は、ポリエステル繊維で作製されたニードルパンチタイプのもので、難燃剤が含浸処理された不織布を用いることができる。導電層６５、６５’で予め被覆処理した電極６３、６３’を、電極６３、６３’と高分子抵抗体６４が直接接触することがないように導電層６５、６５’を電気絶縁性基材６２に所定の間隔を保持しながら熱融着させ、その上に高分子抵抗体６４を熱融着により配置し、高分子発熱体６１を得た。このとき電極６３、６３’としては、直径０．０６ｍｍの銀銅合金線を１９本撚って得たものである。なお電極６３、６３’に給電するためのリード線は省略した。また図６では、高分子抵抗体６４は、電気絶縁性基材６２と離れたように図示されているが、実際は電極６３、６３’同士の間隔が充分に広いこと（少なくとも５０ｍｍ以上、好ましくは１００ｍｍ〜２００ｍｍ程度）と、導電層６５、６５’の厚みが薄いため（少なくとも０．０１ｍｍ以上、好ましくは０．１〜０．５ｍｍ程度）、充分電気絶縁性基材上に熱融着されることとなる。
【０２１７】
このとき、高分子抵抗体６４は実施の形態７と同様の方法で加工したものを使用した。
【０２１８】
導電層６５、６５’は、樹脂成分として、エチレン酢酸ビニル共重合体（商品名「エバフレックスＥＶ１５０」、三井・デュポンポリケミカル（株）製）２１重量％と、金属親和性を示す官能基を含む樹脂（商品名「タフテックＭ１９４３」（水添スチレン系熱可塑性エラストマーの変性タイプ、旭化成（株）製）９重量％を、導電体として、導電性ウィスカ（商品名「ＦＴＬ−１１０」、針状酸化チタン、石原産業（株）製）４０重量％、カーボンブラック（商品名「ファーネスブラック＃１０Ｂ」、粒子径８４ｎｍ、三菱化学（株）製）１５重量％、難燃剤として（商品名「レオフォスＲＤＰ」、リン酸エステル系液状難燃剤、味の素（株）製）１０重量％、反応性添加剤として（商品名「プレンアクトＫＲ４４」、チタネート系カップリング剤、味の素ファインテクノ（株）製）５重量％により混練物を得た。これを銀銅合金からなる金属細線（直径０．０６ｍｍ）を１９本撚って得たものを電極６３、６３’としたものと共押出成形し、電極部と導電層部が一体となった導電性被覆電極を得た。
【０２１９】
このとき導電層の比抵抗は２Ω・ｃｍ、ＰＴＣ特性としては２０℃の抵抗値に対する８０℃の抵抗値比率は、２．５、８０℃における導電層抵抗値に対する高分子抵抗体の抵抗値比率は１．５であった。
【０２２０】
本実施の形態において、高分子抵抗体６４はＰＴＣ特性を有し、温度が上昇すると抵抗値が上昇し、所定の温度になるように自己温度調節機能を有するようになり、温度コントロールが不要で安全性の高い面状発熱体としての機能を有するようになる。
【０２２１】
また、自動車用座席装置に組み込まれる面状発熱体のカーシートヒーターとしては着座感や難燃性を満足することができる。
【０２２２】
着座感は、紙のような音鳴り感がなく、座席表皮材と同等の伸び特性、すなわち５％の伸びに対して７ｋｇｆ以下の荷重であることで満足できる。
【０２２３】
また、ＰＴＣ特性を有する面状発熱体として速熱性と省エネ性を、従来のチュービングヒータを発熱体とするものに比べて発揮することができる。チュービングヒータを発熱体とするものは、温度制御器を必要として、ＯＮ−ＯＦＦ制御で通電を制御して発熱温度を制御している。
【０２２４】
ＯＮ時のヒータ線温度は約８０℃まで上昇するため、座席表皮材とはある程度の距離をおいて配置する必要があるのに対して、本実施の形態の高分子発熱体では、発熱温度が４０℃〜５０℃の範囲に自己制御されるので、座席表皮材近傍に近接して配置することができる。発熱温度が低く、座席近傍であることより、速熱性と外部への放熱ロスを低減できることによる省エネ性を実現できる。
【０２２５】
また、電気絶縁性基材６２に難燃性不織布を用いて、また、高分子抵抗体６４、導電層６５、６５’に難燃剤を配合することで難燃性を実現できる。
【０２２６】
難燃性は、高分子発熱体単品での自動車用内装材難燃規格ＦＭＶＳＳ３０２規格（水平着火で不燃性はもとより自己消火するものや、標線間の燃焼速度が８０ｍｍ／ｍｉｎ以下であれば適合する）を満足する必要があり、少なくとも難燃剤の充填量が１０重量％以上あれば適合できることを確認した。
【０２２７】
本実施の形態で得た高分子発熱体を、８０℃炉中放置試験、１５０℃炉中放置試験、−２０℃と５０℃のヒートサイクル試験を実施した。その結果、それぞれ、５００時間、２００時間、２００回後も抵抗値変化率はいずれも初期の３０％以内であった。この要因としては、反応性樹脂による架橋反応により結晶性樹脂そのもの、および結晶性樹脂と導電体との結合を図ったことに起因していると考えられた。
【０２２８】
さらに本実施の形態８では高分子抵抗体６４の下に導電層６５、６５’を介して電極６３、６３’を配置したが、導電層を介して接触するような形態であればどのような配置であっても構わない。
【０２２９】
また、本実施の形態７及び８においては、抵抗体の上側の保護層を省略した形で図示したが、耐水性や耐摩耗性を考慮した上でそれら上側の保護層を設けていても構わない。
【０２３０】
なお、本発明は、本発明の趣旨ならびに範囲を逸脱することなく、明細書の記載、並びに周知の技術に基づいて、当業者が様々な変更、応用することも本発明の予定するところであり、保護を求める範囲に含まれる。
【０２３１】
本出願は、２００８年２月１８日出願の日本特許出願（特願２００８−０３５５８３）、２００８年１０月１６日出願の日本特許出願（特願２００８−２６７０１４）、２００８年１２月１２日出願の日本特許出願（特願２００８−３１６３８２）、に基づくものであり、その内容はここに参照として取り込まれる。
【産業上の利用可能性】
【０２３２】
以上のように、本発明にかかる高分子発熱体は、柔軟性に富み、信頼性が高く、暖房用発熱体として自動車の座席装置、ハンドル装置、その他の部位の暖房に供することができるものである。
【符号の説明】
【０２３３】
１、５１、６１  高分子発熱体
２、５２、６２  電気絶縁性基材
３、３’、５３、５３’、６３、６３’  電極
４、５４、６４  高分子抵抗体
５、５’、５５、５５’、６５、６５’  導電層
６  座席装置
７  座部
８  背もたれ
９  座席基材
１０  座席表皮
【手続補正２】
【補正対象書類名】特許請求の範囲
【補正対象項目名】全文
【補正方法】変更
【補正の内容】
【特許請求の範囲】
【請求項１】
電気絶縁性基材と、前記電気絶縁性基材上に配設された複数本の金属細線で構成される少なくとも一対の電極と、前記一対の電極とは直接接触しないＰＴＣ特性を有する高分子抵抗体と、前記電極と前記高分子抵抗体との双方に接触する導電層とを具備し、前記導電層が少なくとも樹脂成分と導電体成分と添加剤成分とを含む高分子発熱体。
【請求項２】
前記導電層の樹脂成分が、金属親和性を示す官能基を有する請求項１記載の高分子発熱体。
【請求項３】
電気絶縁性基材と、前記電気絶縁性基材上に配設された複数本の金属細線で構成される少なくとも一対の電極と、前記一対の電極とは直接接触しないＰＴＣ特性を有する高分子抵抗体と、前記電極と前記高分子抵抗体との双方に接触する導電層とを具備し、前記導電層が少なくとも架橋性樹脂成分と導電体成分とを含む高分子発熱体。
【請求項４】
前記導電層が、架橋性樹脂成分と導電体成分と溶融張力向上剤成分とを含有する請求項３記載の高分子発熱体。
【請求項５】
前記導電層の架橋性樹脂成分が、反応性添加剤により架橋されている請求項３または４記載の高分子発熱体。
【請求項６】
前記導電層の導電体成分の重量比率が、導電層重量に対して５０重量％以上８０重量％以下含まれる請求項１または３記載の高分子発熱体。
【請求項７】
前記導電層の導電体成分が、カーボンブラック、グラファイト、カーボンナノチューブ、カーボン繊維、導電性セラミック繊維、導電性ウィスカ、金属繊維、導電性無機酸化物、導電性ポリマー繊維の少なくとも一種から選ばれる導電体からなる請求項１、３、６のいずれか１項に記載の高分子発熱体。
【請求項８】
前記導電層の添加剤成分が、リン系、窒素系、シリコーン系の少なくとも１種の難燃剤を含有する請求項１記載の高分子発熱体。
【請求項９】
前記導電層の比抵抗が０．０１〜５００Ω・ｃｍである請求項１〜８のいずれか１項に記載の高分子発熱体。
【請求項１０】
電気絶縁性基材と、前記電気絶縁性基材上に配設されたＰＴＣ特性を有する高分子抵抗体と、前記高分子抵抗体とは直接接触しない複数本の金属細線で構成される少なくとも一対の電極と、前記高分子抵抗体と前記電極との双方に接触する導電層から形成されてなる高分子発熱体において、前記導電層がＰＴＣ特性を示す高分子発熱体。
【請求項１１】
前記高分子抵抗体と前記電極との間隔が０．０１ｍｍ〜３ｍｍの範囲である請求項１０記載の高分子発熱体。
【請求項１２】
前記導電層がＰＴＣ特性として、８０℃における抵抗値が２０℃における抵抗値に対して１０倍以下となる請求項１０記載の高分子発熱体。
【請求項１３】
前記導電層の比抵抗に対する前記高分子抵抗体の比抵抗の比率が８０℃以下の温度領域において１００倍以下となる請求項１０〜１２のいずれか１項に記載の高分子発熱体。
【請求項１４】
前記導電層が前記電極に対して平行である請求項１０〜１３のいずれか１項に記載の高分子発熱体。
【請求項１５】
前記導電層の組成物と前記電極を構成する金属細線とを共押出成形してなる請求項１０〜１４のいずれか１項に記載の高分子発熱体。
【請求項１６】
前記電極が、錫めっき銅、銀含有銅、銀銅合金の少なくとも１種を含む金属細線である請求項１、３、１０のいずれか１項に記載の高分子発熱体。
【請求項１７】
前記電気絶縁性基材が樹脂フィルム、織布、不織布の少なくとも１種からなる請求項１、３、１０のいずれか１項に記載の高分子発熱体。
【請求項１８】
請求項１〜１７のいずれか１項記載の高分子発熱体を搭載した自動車用座席装置。
【手続補正３】
【補正対象書類名】図面
【補正対象項目名】全図
【補正方法】変更
【補正の内容】
【図１】
2009104361.tif 000011
【図２】
2009104361.tif 000012
【図３】
2009104361.tif 000013
【図４】
2009104361.tif 000014
【図５】
2009104361.tif 000015
【図６】
2009104361.tif 000016
【図７】
2009104361.tif 000017
【図８】
2009104361.tif 000018
【国際調査報告】
2009104361.tif 000019
2009104361.tif 000020